(57)【特許請求の範囲】
【請求項１】
誘電体材料上の電荷を修正する方法であって、前記方法は、
不均一な帯電分布を表面上に有する誘電体材料を得る工程であって、前記帯電分布は接地電位に対して測定されている工程と、
前記誘電体材料の前記表面に、少なくとも１８．５１かつ３２．７以下の誘電率を有する少なくとも弱導電性の液体を塗布する工程と、
前記少なくとも弱導電性の液体を前記表面から少なくとも部分的に除去し、均一な帯電を前記表面上に残す工程と、を含む方法。
【請求項２】
誘電体材料上に帯電パターンを生成する方法であって、前記方法は、
第１帯電電位を有する誘電体材料を得る工程と、
少なくとも１８．５１かつ３２．７以下の誘電率を有する少なくとも弱導電性の液体を前記誘電体材料の第１部分に塗布する工程であって、前記少なくとも弱導電性の液体が第２帯電電位を有する、工程と、
前記弱導電性の液体を前記誘電体材料の前記第１部分から少なくとも部分的に除去し、均一な帯電を前記誘電体材料の前記第１部分上に残す工程と、を含む方法。
【請求項３】
誘電体材料の細長いウェブを中性化する方法であって、前記方法は、
少なくとも１８．５１かつ３２．７以下の誘電率を有する少なくとも弱導電性の液体を接地電位と電気的に結合する工程と、
前記接地電位と完全には等しくない帯電電位を有する誘電体材料を得る工程と、
連続する前記ウェブの一部分を前記弱導電性の液体に浸漬し、細長い前記ウェブの前記一部分を完全に覆って、細長い前記ウェブ上の電荷を中性化する工程と、
連続する前記ウェブの前記一部分を前記弱導電性の液体から取り出す工程と、
前記浸漬後に、連続する前記ウェブから前記弱導電性の液体を少なくとも部分的に乾燥させる工程と、を含む方法。
【発明の詳細な説明】
【技術分野】
【０００１】
本開示は、ポリマーウェブなどの誘電体材料の電荷を中性化する又は変更するための方法及びシステムに関する。
【背景技術】
【０００２】
中性化
ウェブ（例、ポリマーウェブ）上の帯電は、ウェブが様々なローラー、バー、及び他のウェブ処理機器の上及び周囲を移動するウェブ処理工程において頻繁に発生する。ウェブ上の帯電が多くの原因から生じることがあり、様々なロール及び機器とウェブとの接触及び遊離、フィルムのロールの巻き出し／巻取り、電子ビーム又はコロナ処理（交流又は直流）へのウェブの曝露が挙げられる。ウェブ内／ウェブ上の電荷は、キャスト成形中のフィルムの静電ピン止め処理のような先行する工程からも存在する場合がある。ウェブ上の帯電は、精密なコーティングの領域では有害となる恐れがあるが、それはスパーク着火の危険性のためだけではなく、これらの帯電が、続いてコーティングされる液体層の崩壊を引き起こして、望ましくないパターンを形成する場合があるためである。（例えば、「Ｃｏａｔｉｎｇ  ＆  Ｄｒｙｉｎｇ  Ｄｅｆｅｃｔｓ」，Ｇｕｔｏｆｆ  ａｎｄ  Ｃｏｈｅｎ，Ｗｉｌｅｙ，ＮＹ，１９９５を参照）。不均一な電荷パターンばかりでなく、均一な電荷も、コーティング欠陥を発生させる場合がある。
【０００３】
例えば写真業界では、ランダムに帯電したウェブに写真コーティング材料が塗布されると、その写真コーティング材料の厚さ分布に顕著な不均一性が頻繁に生じる。写真フィルムにはポリエステル系材料などのような、表面抵抗率が高い高誘電体材料が使用されるため、様々な強度及び極性の比較的高い帯電が、互いに近接してウェブ領域を占有することは、かなり一般的である。例えば、写真ポジ又はネガの構成要素としてそのようなコーティング材料を使用すると、ウェブ全体に少なくとも必要最低限の厚さのコーティングを供給することにより、そのような不均一な厚さ分布を補正するためには、比較的厚いコーティングの使用がしばしば必要とされ、これは必然的に、有効なコーティング厚さを作り出すために、比較的高価な写真コーティング材料の使用量が増加する結果となる。写真の斑点模様のような視覚的影響も、不均一に帯電したウェブに写真コーティング材料をコーティングした結果である。過去の実践例では、この不均一な電荷分布及びその不利益を容認するか、又は写真コーティング材料を塗布する前に、ランダムに帯電したウェブをできる限り中性化しようと試みるかのいずれかであった。
【０００４】
帯電したウェブを中性化する様々な技法が知られている。
【０００５】
米国特許第２，９５２，５５９号に記載されている１つの技法には、帯電したウェブを１対の対向する接地した加圧ローラー間に通過させ、拘束型又は分極型の帯電を中性化する目的のために、これらの圧力ローラーにより対向するウェブ表面に対してばね力バイアスをかけ、次にそのウェブの表面上にイオン化した空気を吹き付けて、まず表面電荷を中性化してから、同表面のコーティングに先立って、特定のウェブ表面電荷レベルに設定する、という工程が含まれる。結果として得られたこの表面電荷レベルは、実際のコーティング工程中に、ウェブの表面電荷の極性と逆の極性を有する電圧をコーティングアプリケータに印加することにより相殺される。
【０００６】
別の技法としては米国特許第３，７３０，７５３号に記載されているものがあり、これは第１極性の帯電粒子でウェブ表面を「あふれさせる（flooding）」ことにより、その表面全体を均一に帯電させ、その後、そのウェブ表面に付与された電荷を除去することにより、その表面を全般に電荷のない状態にするという方法が含まれる。ウェブ表面に付加される電荷の量及び／又はウェブ表面から除去される電荷の量を制御して、その表面上の電荷の偏差及び正味の電荷を、許容可能なレベルまで下げることができる。
【０００７】
上述の方法に加えて、
市販の中性化システム、例えば、イオン化した空気の源を供給する空気イオン化装置もある。空気は本来、イオンを含んでいる。しかしながらこのイオンの量は、静電気に敏感な機器を保護するために急速に帯電を中性化するには、多くの場合十分ではない。更に、クリーンルームにおいては空気中のイオンはＨＥＰＡ及びＵＬＰＡフィルタで除去されている。
【０００８】
電気式静電気除去装置は、１つ以上の電極及び高圧電源からなる。電気式静電気除去装置により、高電圧電極周囲の空気中でイオンが生成される。これらのイオンはその後、材料上の静電荷に引き付けられて、その結果中性化が行われる。電気式静電気除去装置は、例えばＭＫＳ  Ｉｏｎ  Ｓｙｓｔｅｍｓ及びＳｉｍｃｏ（Ｉｌｌｉｎｏｉｓ  Ｔｏｏｌ  Ｗｏｒｋｓの子会社）など、様々な会社から市販されている。
【０００９】
誘導式静電気除去装置は、材料上の静電荷に起因する電界に反応して、中性化イオンが生成される受動装置である。一般的な誘導式静電気除去装置の例として、ＳＴＡＴＩＣ  ＳＴＲＩＮＧ（商標）、ティンセル、針棒、及びブラシが挙げられる。
【００１０】
核式静電気除去装置は、空気分子の放射線照射によりイオンを生成する。多くのモデルでは、イオン対を生成するのにアルファ粒子を放出する放射性同位元素を用いて、帯電の中性化が行われる。これはしばしば核部材とも呼ばれる。
【００１１】
これら市販の中性化システムはそれぞれ、正味で中性化された（即ち、当初にかなり帯電していたとすると、一般的な静電気測定器によって計測された電界の強度が、その当初よりもかなり低くなっている）ウェブを得る手段を提供する。しかしながら、正味で中性化されたこのウェブは、依然としてかなりの電荷を有することがある。
【００１２】
誘電体上の静電荷を中性化する液体の使用についても言及されてきた。誘電体材料を、接地経路を備えた少なくとも微弱な導電性流体に曝露して電荷を中性化する基本理念は、既存の論文において言及されてきた（例えば、Ｊ．Ｌｏｗｅｌｌ  ａｎｄ  Ａ．Ｃ．Ｒｏｓｅ−Ｉｎｎｅｓ，Ａｄｖａｎｃｅｓ  ｉｎ  Ｐｈｙｓｉｃｓ，１９８０，Ｖｏｌ．２９，Ｎｏ．６，９４７〜１０２３の９５６頁を参照）。例えば、米国特許第６，１７６，２４５（Ｂ１）号では、前側スロットで洗浄溶液を除去し、後側スロットからアンダーコートを供給するウェブ洗浄及び除電装置が記載されている。アンダーコートは、特に前側スロットでの洗浄溶液の掻き取りによって生成した帯電を除去するために塗布される。米国特許第６，１７６，２４５（Ｂ１）号では、除電アンダーコートの電気的導電性についての明示的な要求はなされていないが、米国特許第６，１７６，２４５（Ｂ１）号における実施例では、弱導電性溶液であるメチルエチルケトンを８８％含む溶液が記載されていた。また、米国特許第６，１７６，２４５（Ｂ１）号では、この液体が接地経路を備えなければならないことは明示的に述べられていないが、実験で使用したスロット付ウェブ洗浄及び除電装置が、金属のような導電材料で作製されていた可能性がある。この装置で処理されるのは、ウェブの洗浄溶液が除去される面と同じ面に限られる。この装置を使用して修復される電荷分布の型に関する考察はなされていない。
【００１３】
米国特許第６，２３１，６７９（Ｂ１）号では、同第６，１７６，２４５（Ｂ１）号に記載された装置と類似の装置を用いた工程が記載されている。米国特許第６，１７６，２４５（Ｂ１）号と同様に、流体の導電性又は接地経路の要件についての論考はない。この装置を使用して修復される電荷分布の型に関する考察はなされていない。
【００１４】
更に前の米国特許第２，９６７，１１９号では、超音波処理工程及び装置が記載されており、これは連続するフィルムを超音波洗浄し、非蒸発性乾燥（例えば、残存流体をナイフで削り落とす）するために使用することができる。米国特許第２，９６７，１１９号の目的はフィルムの洗浄であるが、同第２，９６７，１１９号は、この乾燥機作業の更なる特徴として、フィルムが帯電することなく乾燥機から離脱する点を教示している。この帯電防止効果は、いくつかの請求項に加えられており、常に非蒸発性乾燥工程と関連付けられている。米国特許第２，９６７，１１９号では、流体の導電性の必要レベルについての洞察はなく、除電が超音波槽内ではなく、むしろ実際には乾燥機内で起こることを確認できるデータも示されていない。更に、米国特許第２，９６７，１１９号では、それらの工程及び装置で対処される電荷分布の型については特定されていない。
【００１５】
米国特許第６，１７６，２４５（Ｂ１）号、同第６，２３１，６７９（Ｂ１）号、及び同第２，９６７，１１９号では、中性化を達成するための液体の使用について記載されているが、両面又は二極性の電荷分布を対象とするものではない。
【００１６】
無視できない静電荷分布を除去するための市販の方法。これらの電荷分布は最終製品に重大な欠陥をもたらす場合がある。
【００１７】
誘電体表面上の一定パターンの電荷分布の生成。
【００１８】
基材上の電荷パターンは、電荷パターンへの材料の付着を制御するために使用可能である。「ゼロックス」方式は、このプロセスのよく知られている例である。ゼロックス方式では、光導電シリンダーが均一に帯電している。次に、光を使用し、この光導電体の面を一定の静電荷パターンを残して放電させる。次に、トナー粒子がこの光導電体上の帯電領域に優先的に引き付けられ、光導電シリンダー上にトナーのパターンが作り出される。このトナーパターンは、次に別の基材（紙など）に転写され、融着して完成品上に像が定着する。このゼロックス方式には様々な変更態様があり、コピー機及びレーザープリンターに応用されてきた。しかしながら、これら従来のゼログラフィーは、電荷拡散（線のぼやけ）及び電荷減衰が生じ易く、マイクロメートル以下の長さスケールでは堅牢な電荷パターンが形成することができない光導電体に依存している。
【００１９】
光導電体の限界を克服しようと試みる中で、マイクロ及びナノ電荷パターンを基材に直接生成する方法が開発されてきた。こうした微細な電荷パターンは、粒子の付着を誘導してマイクロ又はナノスケールの形状を基材上に生成するために引き続き使用できる。例えば、Ｕｎｉｖｅｒｓｉｔｙ  ｏｆ  ＭｉｎｎｅｓｏｔａのＨｅｉｋｏ  Ｊａｃｏｂらのグループは、その一連の刊行物（Ｃ．Ｒ．Ｂａｒｒｙ，Ｊ．Ｇｕ，ａｎｄ  Ｈ．Ｏ．Ｊａｃｏｂｓ，Ｎａｎｏ  Ｌｅｔｔｅｒｓ５（１０）（２００５）２０７８、Ｈ．Ｏ．Ｊａｃｏｂｓ  ａｎｄ  Ｃ．Ｂａｒｒｙ、特許出願第ＵＳ２００５０１２３６８７（Ａ１）号）の中で、「ナノゼログラフィー」を使用し、エレクトレット基材上に銀のナノ粒子を付着させて微細な電荷パターンを作り出している。その研究では、帯電した器具を直接接触させることで、そのような電荷パターンを実現している。この器具は、リソグラフィを使用してシリコン上に作り出され、金メッキにより導電性になっていた。執筆者らは、シリコンスタンプ形状は１０ｎｍの小ささまで作り出すことができ、それにより１００ミクロン以下の単位のパターン形成能力が見込まれるであろうと主張している。
【００２０】
「マイクロゼログラフィー」及び「ナノゼログラフィー」を含むすべてのゼログラフィー方式は、制御された電荷パターンを基材上に生成する能力に依存している。直接接触帯電処理を通じてマイクロ及びナノスケールで電荷パターンを生成する、報告されている方法としては、原子間力顕微鏡プローブの使用（Ｐ．Ｍｅｓｑｕｉｄａ，Ａ．Ｓｔｅｍｍｅｒ，Ａｄｖ．Ｍａｔｅｒ．１３（１８）（２００１）１３９５；Ｎ．Ｎａｕｊｏｋｓ，Ａ．Ｓｔｅｍｍｅｒ，Ｍｉｃｒｏｅｌｅｃｔｒｏｎｉｃ  Ｅｎｇｉｎｅｅｒｉｎｇ  ７８〜７９（２００５）３３１）、ステンレス鋼針の使用（Ｔ．Ｊ．Ｋｒｉｎｋｅ  ｅｔ  ａｌ，Ａｐｐ．Ｐｈｙｓ．Ｌｅｔｔｅｒｓ７８（２００１）３７０８）、又はナノスタンプの使用（Ｃ．Ｒ．Ｂａｒｒｙ，Ｎ．Ｚ．Ｌｗｉｎ，Ｗ．Ｚｈｅｎｇ，ａｎｄ  Ｈ．Ｏ．Ｊａｃｏｂｓ，Ａｐｐ．Ｐｈｙｓ．Ｌｅｔｔｅｒｓ，８３（２６）（２００３）５５２７）が挙げられる。これらの直接接触方法に加えて、マイクロ及びナノスケールの電荷パターンは、集束イオン及び電子ビームを使用することでも生成されてきた（Ｈ．Ｆｕｄｏｕｚｉ  ｅｔ  ａｌ，Ｌａｎｇｍｕｉｒ  １８（２００２）７６４８）。
【発明の概要】
【発明が解決しようとする課題】
【００２１】
上述の制御された電荷パターンの生成方法は、光導電体材料の帯電及び放電に依存する、標準的なゼログラフィー技法の形状寸法の限界について対処可能であった。しかしながら、これら上述の方法は、文献に示された微細で鮮明な形状を得るためには、一般に極めて長い時間、及び／又は特別な基材（例、エレクトレット）の使用を必要とする。
【００２２】
ナノ及びマイクロゼログラフィーの分野における別の課題は、最終的なパターンの基材への接着性である。上述の背景技術は、誘電体（又はエレクトレット）基材上に電荷パターンを配置する方法を提供し、これは次いで第２材料の付着を誘導するために使用し得る。一旦、第２材料（即ち、ナノ粒子）が付着すれば、接着性の問題に対処しなければならない。例えば、これは熱及び／又は圧力によってなされてもよい。
【課題を解決するための手段】
【００２３】
本開示は、誘電体材料上の電荷分布を除去又は修正する装置及び方法を目的とする。いくつかの実施形態では、本開示の装置及び方法は、誘電体材料上の電荷分布を、少なくとも微弱な導電性で規定の電位に保たれた液体に、その誘電体（例、ウェブ）の表面の少なくとも一部分又は表面を接触させることにより修正する。
【００２４】
１つの態様では、誘電体材料上の電荷を修正する方法であり、この方法は、実質的に不均一な帯電分布を表面上に有する誘電体材料を得る工程であって、この帯電分布は接地電位に対して測定されている工程と、誘電体材料の表面に少なくとも微弱な導電性液体を塗布する工程と、その少なくとも微弱な導電性液体を表面から少なくとも部分的に除去し、実質的に均一な帯電を表面上に残す工程と、を含む。
【００２５】
別の態様は、誘電体材料上に帯電パターンを生成する方法であり、この方法は、第１帯電電位を有する誘電体材料を得る工程と、少なくとも微弱な導電性液体を誘電体材料の第１部分に塗布する工程であって、この少なくとも微弱な導電性液体は第２帯電電位を有する、工程と、この液体を誘電体材料の第１部分から少なくとも部分的に除去し、実質的に均一な帯電を誘電体材料の第１部分上に残す工程と、を含む。
【００２６】
更に別の態様は、誘電体材料の細長いウェブを中性化する方法であり、この方法は、少なくとも微弱な導電性液体を接地電位と電気的に結合させる工程と、接地電位と完全には実質的に等しくはない帯電電位を有する誘電体材料を得る工程と、この連続ウェブの一部分を液体に浸漬し、細長いウェブのその部分を完全に覆って、細長いウェブ上の電荷を中性化する工程と、連続ウェブの部分を液体から取り出す工程と、浸漬後に連続ウェブから液体を少なくとも部分的に乾燥させる工程と、を含む。
【００２７】
いくつかの実施形態では、液体は、誘電体ウェブの両方の面に同時に均一に接触している間は接地電位に保たれている一般的な溶媒である。次にこの溶媒は、非蒸発及び／又は蒸発の手段を用いてウェブの２つの面から対称的に除去される。これらの実施形態では、最終的なウェブは、正味で中性であるだけではなく、通常は両面が中性でもある。
【００２８】
いくつかの実施形態では、液体は、効果的に接地している少なくとも微弱な導電性の第２面を有する誘電体ウェブの第１面に均一に接触している間は、接地電位に保たれている一般的な溶媒である。次にこの溶媒は、非蒸発及び／又は蒸発の手段を用いてウェブの第１面から対称的に除去される。これらの実施形態では、最終的なウェブは、正味で中性であるだけではなく、通常は両面も中性である。
【００２９】
いくつかの実施形態では、液体は、誘電体ウェブの両方の面に同時に均一に接触している間は非ゼロ電位に保たれている一般的な溶媒である。次にこの溶媒は、非蒸発及び／又は蒸発の手段を用いてウェブの２つの面から対称的に除去される。これらの実施形態では、最終的なウェブの両方の面が全般的に均一に帯電している。
【００３０】
いくつかの実施形態では、液体は、誘電体ウェブの第１面に均一に接触している間は非ゼロ電位に保たれている一般的な溶媒であり、このウェブの第２面は少なくとも微弱な導電性で、効果的に接地している。次にこの溶媒は、非蒸発及び／又は蒸発の手段を用いてウェブの第１面から対称的に除去される。これらの実施形態では、最終的なウェブの第１面は全般的に均一に帯電している。
【００３１】
いくつかの実施形態では、第１電位に保たれた第１液体は誘電体ウェブの第１面に均一に接触させられ、一方、誘電体ウェブの第２面は、例えば第２電位に保たれた第２液体との接触により、第２電位に保たれる。次にこの溶媒は、非蒸発及び／又は蒸発の手段を用いてウェブの両方の面から対称的に除去される。これらの実施形態では、最終的なウェブは、正味で帯電しているだけではなく、通常は両面が帯電している。
【００３２】
いくつかの実施形態では、第１電位に保たれた第１液体は誘電体ウェブの第１面に均一に接触させられ、一方、誘電体ウェブの第２面は、例えば導電性の物体との接触により、第２電位に保たれる。これらの実施形態では、最終的なウェブは、正味で帯電しているだけではなく、通常は両面が帯電している。
【００３３】
いくつかの実施形態では、第１電位に保たれた第１液体は誘電体ウェブの第１面に不均一に接触させられ（例えば、パターン形成された器具の使用により）、一方、誘電体ウェブの第２面は、例えば第２電位に保たれた第２液体との接触により、第２電位に保たれる。次にこの溶媒は、非蒸発及び／又は蒸発の手段を用いてウェブの２つの面から除去される。これらの実施形態では、最終的なウェブは、正味の電荷パターンを有するだけではなく、通常は両面の電荷パターンも有する。
【００３４】
いくつかの実施形態では、第１電位に保たれた第１液体は誘電体ウェブの第１面に不均一に接触させられ（例えば、パターン形成された器具の使用により）、一方、誘電体ウェブの第２面は、例えば導電性の物体との接触により、第２電位に保たれる。次にこの溶媒は、非蒸発及び／又は蒸発の手段を用いてウェブの第１面から除去される。これらの実施形態では、最終的なウェブは、正味の電荷パターンを有するだけではなく、通常は両面の電荷パターンも有する。
【００３５】
いくつかの実施形態では、液体は、効果的に接地している少なくとも微弱な導電性の第２面を有する誘電体ウェブの第１面に不均一に接触している間は（例えば、パターン形成された器具の使用により）、接地電位に保たれている一般的な溶媒である。次にこの溶媒は、非蒸発及び／又は蒸発の手段を用いてウェブの第１面から除去される。これらの実施形態では、最終的なウェブは、通常、パターン形成された電荷分布をウェブの第１面上に有する。
【００３６】
いくつかの実施形態では、液体は硬化性（例、アクリレート溶液）であり、除去されるのではなく所定の場所で硬化する。これらの実施形態では、最終的なウェブは、均一な電荷分布又はパターン形成された電荷分布のいずれかを一般に有するだけではなく、固化した材料が残留している。
【００３７】
いくつかの実施形態では、本開示は、移動するウェブ上で電荷分布を除去又は修正する装置及び方法を目的とする。多くの実施形態では、本開示の装置及び方法は、正味で中性のウェブを提供する。これらの実施形態では、ウェブは正味で中性であるだけではなく、通常は両面が中性でもある。
【００３８】
本開示により、本発明の装置及び方法は、中性化されるウェブを、少なくともある程度導電性の液体溶媒と接触させる。溶媒という言葉は、ウェブを湿潤させる液体を指すために使用され、必ずしもいずれか特定化学種の溶媒和を示すものではない。溶媒は、ウェブの両方の面に、普通は同時に接触させられる。溶媒は、浸漬（例えば、プール又は漕に浸す）、両方の面への同時コーティング、含浸させたウィック又は布をウェブの両方の面に同時に適用する方法、吸収／吸着又はウェブ表面上への蒸気の凝結、などの任意の好適な手段により塗布されてよい。次にこの溶媒は、蒸発及び／又は非蒸発手段を用いて、除去及び／又は乾燥される。非蒸発の手段としては、例えばウィック、エアナイフ、スキージなどの、少なくとも溶媒の一部を除去するための物理的装置の使用が挙げられる。加えて又はそれに代えて、溶媒の少なくとも一部は、蒸発によりウェブから除去されてよく、この蒸発は空気対流、加熱、その他の方法により促進されてよい。結果として得られる好適なウェブは、以下に定義するように、正味で中性化されていると共に両面が中性化されている。
【００３９】
特定の一実施例では、本開示はウェブ上に中性の電荷を提供する方法を目的とする。この方法は、少なくともある程度導電性の液体溶媒を、ウェブの両方の面に塗布する工程を含む。ウェブは、移動ウェブであってよい。
【００４０】
特定の別の実施形態では、本開示はウェブ上に中性の電荷を提供する装置を目的とする。この装置は、ローラー、ニップなどのようなウェブ処理機器、及び少なくともある程度導電性の液体溶媒の供給源を含む電荷修正ステーションを含む。この電荷修正ステーション、及びその使用方法は、既存のウェブ処理工程に容易に追加するのに特に適している。
【図面の簡単な説明】
【００４１】
【図１】第１面上に接地した導電性裏材を有し、反対の面上に表面電荷を有する、ウェブの模式図。
【図２】導電性構成要素がなく、一方の面上に表面電荷を有する、ウェブの模式図。
【図３】一方の面上に、接地した導電性裏材を有し、反対の面上に表面電荷を有し、この反対の面は、接地した導電性要素に近接している、ウェブの模式図。
【図４】接地した表面及び、平均ゼロの正弦波形状の電荷分布を有する、０．０５ｍｍ／約０．０５０８ｍｍ（０．００２インチ）のウェブに関する、下側プレートにおける電界を表わしたグラフであるここでｒｍｓ値は１０５Ｃ／ｍ２、及び１．３ｃｍ／０．５インチの位置周期であり、ウェブとプレートとの間の距離は約０．５ｃｍ／０．２インチ。
【図５】接地した表面、及び平均ゼロの正弦波形状の電荷分布を有する、０．０５ｍｍ／０．００２インチのウェブに関する、下側プレートにおける電界を、ウェブとプレートとのギャップの関数として表わしたグラフである。ここでｒｍｓ値は１０５Ｃ／ｍ２、及び１．３ｃｍ（０．５インチ）の位置周期。
【図６】接地した表面、及び平均ゼロの正弦波形状の電荷分布を有する、０．０５ｍｍ／０．００２インチのウェブ上に対する垂直力を表わしたグラフである。ここでｒｍｓ値は１０５Ｃ／ｍ２、及び１．３ｃｍ／０．５インチの位置周期であり、ウェブとプレートとの距離は０．０２５ｍｍ（０．００１インチ）。
【図７】接地した表面、及び平均ゼロの正弦波形状の電荷分布を有する、０．０５ｍｍ／０．００２インチのウェブに関する垂直力を、ウェブとプレートギャップの関数として表わしたグラフである。ここでｒｍｓ値は１０５Ｃ／ｍ２、及び１．３ｃｍ／０．５インチの位置周期。
【図８】この開示による電荷修正システムを含むウェブ処理装置の概略図。
【図９】この開示に記載される実施例で使用するウェブ処理装置の概略図。
【図１０】中性化を実行していない実施例からの、粉体コーティングしたウェブの顕微鏡写真。
【図１１】従来の核部材及び従来の石英灯の下を通過してきた実施例からの、粉体コーティングしたウェブの顕微鏡写真。
【図１２】スタティックストリング、窒素エアナイフ、及び赤外線ランプの下を通過してきた実施例からの、粉体コーティングしたウェブの顕微鏡写真。
【図１３】本開示による、イソプロピルアルコールで中性化した実施例からの粉体コーティングしたウェブの顕微鏡写真。
【図１４】中性化を実行していない実施例からの、ウェブ上の電荷のグラフ表示。
【図１５】スタティックストリング及び窒素エアナイフの下を通過し、次にイソプロピルアルコールで湿潤させた実施例からの、ウェブ上の電荷のグラフ表示。
【図１６】窒素エアナイフ、及び赤外線ヒーターを作動させて核部材の下を通過させ、アセトンに浸漬した実施例からの、ウェブ上の電荷のグラフ表示。
【図１７】窒素エアナイフ、及び赤外線ヒーターを作動させて核部材の下を通過させ、アセトンに浸漬した実施例からの、ウェブ上の電荷のグラフ表示。
【図１８】核部材の下を通過させ、アセトンで拭った実施例からの、ウェブ上の電荷のグラフ表示。
【図１９】窒素エアナイフ、及び赤外線ヒーターを作動させて核部材の下を通過させ、ヘプタンに浸漬した実施例からの、ウェブ上の電荷のグラフ表示。
【図２０】窒素エアナイフ、及び赤外線ヒーターを作動させて核部材の下を通過させ、水道水に浸漬した実施例からの、ウェブ上の電荷のグラフ表示。
【図２１】窒素エアナイフ、及び赤外線ヒーターを作動させて核部材の下を通過させ、トルエンに浸漬した実施例からの、ウェブ上の電荷のグラフ表示。
【図２２】窒素エアナイフ、及び赤外線ヒーターを作動させて核部材の下を通過させ、脱イオン水に浸漬した実施例からの、ウェブ上の電荷のグラフ表示。
【図２３】窒素エアナイフ、及び赤外線ヒーターを作動させて核部材の下を通過させ、脱イオン水に浸漬してイソプロピルアルコールを２度飛沫させた実施例からの、ウェブ上の電荷のグラフ表示。
【図２４】窒素エアナイフ、及び赤外線ヒーターを作動させて核部材の下を通過させ、塩水（食卓塩を添加した水道水）に浸漬した実施例からの、ウェブ上の電荷のグラフ表示。
【図２５】窒素エアナイフ、及び赤外線ヒーターを作動させて核部材の下を通過させ、フッ化炭素添加剤を加えた脱イオン水に浸漬した実施例からの、ウェブ上の電荷のグラフ表示。
【図２６】窒素エアナイフ、及び赤外線ヒーターを作動させて核部材の下を通過させ、エタノールに浸漬した実施例からの、ウェブ上の電荷のグラフ表示。
【図２７】この開示に記載される実施例で使用する第２のウェブ処理装置の概略図。
【図２８】誘電体材料に帯電パターンを生成する方法を示すフローチャート。
【図２９】パターン形成器具に液体を塗布する方法の第１作業工程を示す概略斜視図。
【図３０】パターン形成器具に液体を塗布する方法の第２作業工程を示す概略斜視図。
【図３１】図３０の第２作業工程を更に示す概略斜視図。
【図３２】パターン形成器具から誘電体材料に液体を塗布する方法を示す概略斜視図。
【図３３】パターン形成器具から誘電体材料に液体を塗布する方法を更に示す概略斜視図。
【図３４】実施した試験で測定した、誘電体材料の帯電電位のプロット。
【図３５】図３４に示した誘電体材料を中性化した後の帯電電位のプロット。
【図３６】図３５に示した誘電体材料を再帯電させた後の帯電電位のプロット。
【図３７】液体コーティングしたパターン形成器具でスタンプした後の誘電体材料の帯電電位のプロット図。
【図３８】電荷パターンを生成する方法の第１作業工程を示す概略側面ブロック図。
【図３９】電荷パターンを生成する方法の第２作業工程を示す概略側面ブロック図。
【図４０】電荷パターンを生成する方法の第３作業工程を示す概略側面ブロック図。
【図４１】実施した試験のいくつかで使用したパターン形成器具のスタンプ表面の画像。
【図４２】試験中にトナー粒子に近接して配置した後の誘電体材料の写真。
【図４３】別の試験（text）中にトナー粒子に近接して配置した後の誘電体材料の写真。
【図４４】図４３に示した誘電体材料の別の部分の写真。
【図４５】図４４に示した誘電体材料の高倍率での写真。
【図４６】別の試験中にトナー粒子に近接して配置した後の誘電体材料の写真。
【図４７】図４６に示した誘電体材料の単一のトナー線の高倍率での写真。
【図４８】第１の厚さを有する誘電体材料の帯電液体から放射される電界を示す概略側面ブロック図。
【図４９】第２の厚さを有する誘電体材料の帯電液体から放射される電界を示す概略側面ブロック図。
【図５０】第３の厚さを有する誘電体材料上の帯電液体から放射される電界を示す概略側面ブロック図。
【００４２】
本開示の装置及び方法を特徴付けるこれらの及び様々な他の特徴は、添付の請求の範囲内で詳細に指摘される。本開示の装置及び方法、それらの利点、それらの使用及びそれらの使用によって得られる目的をよりく理解するために、図面及び添付の明細書が参照されるべきであり、ここでは本開示による好ましい実施形態が図示され、説明されている。
【発明を実施するための形態】
【００４３】
本開示は、両面中性又は二極性中性（単なる正味の中性ではなく）である対象物及び、更に好ましくは、両方の表面が中性である対象物を提供する方法に関する。本開示によって中性化される対象物の材料の例としては、誘電体材料（例えば、ポリエステル、ポリエチレン、ポリプロピレン）、布類（例、ナイロン）、紙類、ラミネート類、ガラス、及び同類のものが挙げられる。対象物は、導電性層又は帯電防止層を含むことができる。中性化される表面は、絶縁性、帯電防止性及び／又は導電性の領域を有してもよく、これらの領域は意図されたものであってもそうでなくともよい。本開示の装置及び方法は特に、誘電体材料を含む対象物に適している。いくつかの実施例において、この対象物はウェブである。本明細書において、使用される用語「ウェブ」は、ウェブのシート紙料のことを意味し、長い長さ（例えば１ｍを超え、通常は１０ｍを超え、しばしば１００ｍを超える）と、幅（例えば０．２５ｍ〜５ｍの間）及び厚さ（例えば３〜１５００マイクロメートル、例えば３０００マイクロメートル以下）を有する。他の実施形態において、対象物は、延在する長さではなく、別個又は個別の対象物である。例えば、１シート又は１ページの材料は、例えば長さ０．５メートル、幅０．５メートルを有する場合がある。個別の対象物は全体として平面であってもよく、又は三次元トポグラフィーを有してもよい。
【００４４】
正味で中性化された（即ち、当初にかなり帯電していたとすると、一般的な静電気測定器によって測定された電界の強度が、その当初よりもかなり低くなっている）ウェブを得る手段を提供するものとして、市販の中性化システムが知られている。しかしながら、正味で中性化されたこのウェブは、依然としてかなりの電荷を有することがある。
【００４５】
例えば、平均ゼロの正弦波形状の表面電荷分布のフリースパン（free span）における、振幅Ａｓ、位置周期Ｘｓのウェブは、表面電荷分布から生じるウェブの上方又は下の電界（急速に減衰する）を有し、このウェブから複数の位置周期（Ｘｓ）離れた位置にある静電気測定器によって計測すると、このウェブは中性に見える。このウェブは、実際の表面電荷のｒｍｓ値がかなり大きい場合であっても、中性に見える。
【００４６】
標準の静電気センサーで測定したときにウェブは中性に見えても、実はかなりの電荷分布が有するような場合は、他にも数多くある。このような電荷分布は、コーティングや乾燥などのウェブベースのプロセスにおいて欠陥を引き起こすことがあり、欠陥が低減される又は排除されるレベルにこれらの電荷分布を中性化するための方法が必要となる。これらの電荷分布が中性化されなければならない標的レベルは、工程（例えば、ライン速度、コーティング及び乾燥方法）、材料（例えば、コーティング溶液、フィルムの組成、構造及び厚さ）及び問題になっている具体的な欠陥の関数である。例えば、アーク欠陥を排除するには市販の中性化装置で十分であるが、一部のコーティング欠陥及び乾燥欠陥を排除するには不十分である。本開示の方法論は、電荷分布の除去又は修正による、コーティング及び／若しくは乾燥欠陥の低減、並びに／又はウェブの清浄性の向上を目標としている。更に、対象物上の望ましくない電荷分布を中性化することによって、狭いクリアランスを含む下流の機器を用いることが容易になり得る。例えば、そのような中性化された対象物は、例えばギャップ乾燥器においてタッチダウンが生じにくくなっている。
【００４７】
本記載において、誘電体ウェブ上の電荷分布について述べる際に、「正味の電荷」又は「極性電荷」並びに「片面の電荷」又は「二極性電荷」という言葉を用いる。正味の電荷は、誘電体ウェブ上の単位面積当たりの見かけ電荷として定義され、フリースパンにおいて（他の物体から離れて）そのウェブの電界を測定するのに電界計が用いられていることを意味している。電界計とウェブとのギャップは、典型的には約１．２７ｃｍ〜５ｃｍ（０．５〜２インチ）である。よって、このようにして得られる静電気測定値は、測定プローブのスポット寸法に対する電荷分布の関数であり、このスポット寸法は典型的にはセンチメートル（インチ）単位の直径の面積となる。このようにして測定された電荷は、極性電荷とも呼ばれる。「正味での中性化」は、ウェブ上の正味の電荷又は極性電荷の強度の低減を意味する。正味の電荷測定値が低いことは、スポット寸法面積に対する電荷分布がどの場所でも低いことを意味するものではなく、そのスポット寸法面積の電荷分布の、ある平均が低いことを意味する。前述の正弦波形状の電荷分布は、その分布の位置周期がスポット寸法直径よりはるかに短い場合、正味の電荷又は極性電荷が低いものとして表われることになる。
【００４８】
「片面の電荷」とは、ウェブの一方の表面の上方の電界、又は表面の電位を測定するために、接地した導電体にウェブの他方の面が隣接又は好ましくは接触した状態で、電界計又は電圧計を用いることから推定される単位面積当たりの見かけの電荷である。電界計又は電圧計とウェブ表面との間のギャップは通常、０．５〜５．０ミリメートルである。このようにして得られる静電気測定値は、測定プローブのスポット寸法に対する電荷分布の関数であり、このスポット寸法は典型的にはミリメートル単位の直径の面積となる。大きな正味の電荷をもたらすことはないが、片面の電荷が大きくなるような電荷分布は、時により「二極性電荷分布」と呼ばれる。「片面の中性化」又は「二極性電荷中性化」とは、ウェブ上の片面の電荷又は二極性電荷の強度の低減を意味する。片面の電荷測定値が低いことは、スポット寸法面積の電荷分布がどの場所でも低いことを意味するものではなく、そのスポット寸法面積の電荷分布の何らかの平均が低いことを意味する。前述の正弦波形状の電荷分布は、その分布の位置周期が、測定装置のスポット寸法直径よりはるかに短い場合、片面の電荷又は二極性電荷が低いものとして表われることになる。
【００４９】
二極性電荷の単純な別の例として、一方の面上に均一な電荷分布ｑｓを有し、反対側の面上に均一な電荷分布−ｑｓを有する誘電体ウェブを考える。フリースパンでは、この正味の電荷又は極性電荷の測定値はゼロになり得る（上面と下面の電荷の和がゼロであるため）。片面の電荷測定値は、どちらの面を接地した物体上に置くかによって、−ｑｓ又は＋ｑｓのいずれかが得られる。このウェブは既に正味で中性であるため、市販の中性化装置では、この二極性電荷に対する影響はほとんどない。
【００５０】
二極性電荷分布の別の例として、一方の面上に平均がゼロでない正弦波形状の電荷分布ｐ（ｘ）＝Ａｓｓｉｎ（２πｘ／Ｘｐ）＋ｑｓを有し、反対側の面上に電荷分布−ｐ（ｘ）を有するウェブを考える。フリースパンでの正味の電荷測定を、Ｘｐの数倍よりも大きい直径のスポット寸法で実施した場合、このウェブには実質的な正味の電荷はないように見える。Ｘｐの数倍よりも大きい直径のスポット寸法を用いて実施された片面の電荷測定スキャンでは、どちらの表面を接地した物体に対して置くかによって、＋ｑｓ又は−ｑｓのいずれかが得られる。片面の測定スキャンが、Ｘｐよりもはるかに小さいスポット寸法直径を用いて実施された場合、片面の電荷の正弦波形状の状態が明らかになる。
【００５１】
二極性電荷分布の更に別の例として、一方の面上にランダムな電荷分布Ｒ（ｘ）、もう一方の面上に−Ｒ（ｘ）を有するウェブを考える。スポット寸法Ｘｓ全体を総和した場合、Ｒ（ｘ）の第１モーメント及び第２モーメントはそれぞれ、＋ｑｓ及びＡｓに収束する。フリースパンでの正味の電荷測定を、Ｘｓよりもはるかに大きい直径のスポット寸法で実施した場合、このウェブには実質的な正味の電荷はないように見える。Ｘｓよりもはるかに大きい直径のスポット寸法を用いて片面の電荷測定スキャンを実施した場合、どちらの面を接地した物体上に置くかによって、片面の電荷の一定の値、＋ｑｓ又は−ｑｓのいずれかが得られる。片面の測定スキャンが、Ｘｓよりもはるかに小さいスポット寸法直径を用いて実施された場合、片面の電荷のランダムな本質が明らかになる。
【００５２】
あらかじめ帯電した誘電性ウェブは、この正味の電荷又は極性電荷並びにこの片面の電荷又は二極性電荷の両方が、望ましいレベルにまで低下した場合に、「両面が中性化された」と見なされる。用語「正味の電荷」及び「片面の電荷」は、静電気測定値により定義されるものであって、実際の電荷分布の特定の配置又は強度についての情報を意味するものでも、また必要とするものでもないことに注意されたい。電荷分布は、その誘電体の表面上若しくは誘電体の内部又はその双方に存在し得る。目的とする感度によっては、前述のものよりも高感度の（前述のものよりもスポット寸法が小さい）静電気検出プローブ（例、原子間力顕微鏡プローブ）を使用して、正味の電荷又は極性電荷並びに片面の電荷又は二極性電荷を、より微細なスケールで推定することができる。
【００５３】
本文書に記述される方法は、少なくとも前述の長さスケールにおいてウェブ上の極性電荷及び二極性電荷の両方の低減をもたらすが、標準の静電気測定装置を用いても容易には検知できない場合がある短い長さスケールも対象として含んでいる。用語「中性化」は、すべての電荷を完全に除去することを意味するものではなく、例えば、存在し得る残留電荷が生成する外部電界が弱すぎて欠陥を生じることがない、又は例えば、二重の層が形成されることにより、生じる欠陥を許容範囲に抑えるレベルにまで外部電界が本質的に弱められる、又は例えば、残留している二極性電荷分布の長さスケールが十分に小さいため、元の二極性電荷分布による欠陥が低減される若しくは排除されることを意味する。
【００５４】
図１は、一方に接地した面及びもう一方の面上に均一な表面電荷ｑｓを有する、絶縁されたウェブの図である。図１のウェブ５は、第１面６及び対向する第２面８を有し、それらの間の厚さはｂである。面６は、例えば面６に十分近接又は接して位置決めできる任意の適切な要素により、接地している。多くの工程では、面６は、ロールのような接地しているウェブ処理工程の機器との接触を通じて接地している。いくつかの実施形態では、面６は、ウェブ自体の導電性コーティング又は層により接地可能となっている。ウェブ５の面８における電位は次の式で求められる。
【００５５】
【数１】
0005563478.tif 000002
【００５６】
ここでεｏは自由空間の誘電率、εはウェブの比誘電率である。絶縁されたウェブ５について、ウェブ５の外部の電界はゼロであり、一方、ウェブ内部の電界は次の式で表わされる。
【００５７】
【数２】
0005563478.tif 000003
【００５８】
一例として、表面電荷ｑｓ＝Ｃ／ｍ２、ε＝５及び約０．０５１ｍｍ（ｂ＝０．００２インチ）の場合について、フリースパンでの面８における電位はφ＝１１．５Ｖであり、ウェブ５内の電界はＥｗ＝２２６ｋＶ／ｍである。電界計を用いて約２５ｍｍ（１インチ）のギャップで測定したウェブ５の電圧は１１．５ボルトである。この絶縁されたウェブの外側の電界はどの場所でもゼロであるため、標準的な中性化装置は、この表面電荷に対しては非常にわずかな影響しかもたらさない。
【００５９】
図１及びこれに関連する上記の議論は、市販のイオン化装置使用では容易に中性化できない二極性電荷分布の、非常に単純な一例である。図１に示す絶縁されたウェブ５は、面６で接地しているため、ウェブ５の外部に電界線を有していない。背景技術で検討したような市販のイオン化中性化装置は、中性化のためのイオンの導入を、帯電しているウェブから放射される電界又は帯電しているウェブで終結する電界に依存している。図１に示す絶縁されたウェブ５の外部には電界が存在しないため、市販のイオン化中性化装置は、ウェブ５上の実質的な電荷であり得るものを低減するには効果的ではない。更に、市販のイオン化装置を用いて容易に中性化できない二極性電荷分布は、他にも数多くの形態がある。本開示に記載されている方法は、市販の又は既知の中性化装置を用いても中性化できない、問題のある多くの二極性電荷分布を中性化するために用いることができる。
【００６０】
上記の状況を、接地した面をもたないウェブの図２と比較する。図２において、ウェブ１０は、第１面１２及びその反対側にある第２面１４を有し、それらの間の厚さがｂである。例として、ｑｓ＝１０−５Ｃ／ｍ２の場合、絶縁されたウェブ１０の外側の電界の強度はどの場所でも５６５ｋＶ／ｍであり、約２５ｍｍ（１インチ）のギャップにおいて、電界計で測定したウェブ１０の電圧は２８．７ｋＶである。この状況において、ウェブ１０の外側の電界は非常に強く、このウェブのかなりの正味を中性化するのに市販の中性化装置を用いることができる。
【００６１】
同じ表面電荷であっても、導電性の面を有する（例えば図１のように）厚さ約０．０５１ｍｍ（０．００２インチ）のウェブの表面電位（電圧）は、導電性の面がない（例えば図３のように）約０．０５１ｃｍ（０．００２インチ）のウェブの場合よりも、３桁超小さくなることに注意されたい。これは、両方のウェブがかなりの電荷分布を有しているにもかかわらず、事実である。
【００６２】
ここで図３を参照すると、接地した面を有するウェブが、導電性プレートなどの接地した要素の上方に一定距離を置いて配置されている例が提示されている。使用中、このウェブ上の電荷は接地した２つの要素に分割される。図３において、接地した第１面１６、その反対側の第２面１８及びそれらの間の距離ｂを有するウェブ１５が示されている。第２面１８は、接地した要素２０の上方、距離ａにある。ウェブ１５下方のギャップ（即ち、面１８とプレート２０との間）における電界は、次の式で表される。
【００６３】
【数３】
0005563478.tif 000004
【００６４】
そして、ウェブ１５上の単位面積当たりの電気力は、次の式で表わされる。
【００６５】
【数４】
0005563478.tif 000005
【００６６】
式４は、ウェブ１５が、接地したプレート２０に引き付けられ、ギャップが減少すると、この「電気的圧力」が増加することを示している。ギャップａがウェブ厚さｂに比べて大きくなると、この引き付ける力はゼロに近づく。ギャップａがウェブ厚さｂよりも小さくなると、単位面積当たりの力は、導電性裏材のないウェブの場合の値、
【００６７】
【数５】
0005563478.tif 000006
【００６８】
に近づく。図１及び２の議論における上記のパラメータを用いると、このウェブ１５の電圧はわずか１１．５Ｖとなる。しかしながら、下側プレート２０に引き付ける制限力（「ピン止め力」とも呼ばれる）は、５．６５Ｎ／ｍ２である。更に、ウェブ１５の電圧測定値は表面電荷とともに一次関数的に増加するが、この引き付ける力は二次関数的に増加する。これは、名目上「中性の」ウェブ（約２５．４ｍｍ（１インチ）のギャップにおいて電界計で測定した場合）が、実質的な電荷を有する場合がある数多くの状況の一例にすぎない。いくつかの状況において、この電荷による電界はコーティング、乾燥、ウェブ処理及び清浄さにおいて問題を引き起こす場合がある。例えば、これらの電気力は、接地した物体に近接してウェブが位置決めされるオーブン内における、ウェブ１５の不必要な指向性を生じさせる場合がある。また、電界の作用により、液体界面が大きく妨害される場合があり、この妨害により材質コーティングに製品欠陥が生じ得ることがよく知られている。例えば、Ｊ．Ｒ．Ｍｅｌｃｈｅｒ  ａｎｄ  Ｇ．Ｉ．Ｔａｙｌｏｒ，「Ａｎｎｕａｌ  Ｒｅｖｉｅｗ  ｏｆ  Ｆｌｕｉｄ  Ｍｅｃｈａｎｉｃｓ」，１９６９の１１１〜１４６、Ｄ．Ａ．Ｓａｖｉｌｌｅ，「Ａｎｎｕａｌ  Ｒｅｖｉｅｗ  ｏｆ  Ｆｌｕｉｄ  Ｍｅｃｈａｎｉｃｓ」，Ｊａｎｕａｒｙ  １９９７，Ｖｏｌ．２９の２７〜６４、及び「Ｃｏａｔｉｎｇ  ＆  Ｄｒｙｉｎｇ  Ｄｅｆｅｃｔｓ」，Ｇｕｔｏｆｆ  ａｎｄ  Ｃｏｈｅｎ，Ｗｉｌｅｙ，ＮＹ，１９９５を参照されたい。
【００６９】
二極性電荷分布には、市販の中性化装置又はイオン化装置を使用しても容易に中性化されない他の多くの形態が存在する。例えば、一方の面上に接地した裏材を有し、もう一方の面上に、平均ゼロ、ｒｍｓ値ｑｓの正弦波形状の二極性電荷分布
【００７０】
【数６】
0005563478.tif 000007
【００７１】
を有する、絶縁されたウェブを考える。ほぼＸｓ程度又はこれより大きいウェブ厚さについては、絶縁されたウェブの下側の電界は、ほぼＸｓの距離において急速に消滅する。ウェブ厚さがＸｓ未満まで減少すると、ウェブ外側の電界は更に急速に消滅する。絶縁されたウェブがＸｓよりも２桁少ない厚さの場合、電界は主にウェブ内に閉じ込められ、ウェブの外側の電界は非常に弱い。ここで、接地した導電性プレートが、ウェブの誘電性面から距離ｇ離れた場所に設置されている状況を考える。ギャップ＝０．０５インチ、ウェブ厚さ＝０．００５インチ、及び位置周期Ｘｓ＝０．５インチの場合について、下側プレートでの電界の垂直成分を図４に示す。ギャップとウェブ厚さとの比率がこれほど大きくとも、ギャップの電界はｋＶ／ｍの範囲に収まる。図４〜図７では、電荷分布のｒｍｓ値は１０＾５Ｃ／ｍ２であると解釈され、ウェブの誘電率はギャップ中の空気の５倍と見なされた。空気の誘電率は真空の誘電率と見なされた。
【００７２】
図５は、接地した要素における電界の垂直成分のｒｍｓ値を、ウェブ厚さ＝０．００５インチ及び位置周期Ｘｓ＝０．５インチの場合のギャップ距離の関数として示している。図５からは、ウェブ厚さよりも１桁超大きいギャップでは非常に大きな電界が得られることが認められる。図４のｒｍｓ値は、
【００７３】
【数７】
0005563478.tif 000008
【００７４】
を掛けることによりピーク値へ変換できる。
【００７５】
図１に関して議論した表面電荷一定の場合と同様、この正弦波形状の電荷分布も、コーティング、ウェブ処理、乾燥及び清浄性において好ましくない影響をもたらし得る。例えば、図６には、ギャップが、ウェブ厚さよりも１桁小さく、かつ電荷分布の位置周期より４桁小さい場合の、ウェブ上の単位面積当たりの垂直力（電気応力テンソルの垂直成分）特性を示す。図７は、ウェブ上の電気応力の平均垂直成分の大きさを、ウェブ厚さ＝０．００５インチ及び位置周期Ｘｓ＝０．５インチの場合のギャップの関数として示している。
【００７６】
計算を単純にしておくために、上記の理論的例は、一方の面上に接地した裏材を、もう一方の面上に表面電荷分布を有する場合である。実際は、この二極性電荷分布は、誘電体材料の一方若しくは両方の表面上又は内部に存在し得る。
【００７７】
本開示に従い、ウェブの電荷の修正は、ウェブの両方の面を普通は同時に液体溶媒に接触させ、その後その溶媒を除去及び／又は乾燥させることにより達成することができる。
【００７８】
液体は、任意の好適な手段によりウェブに塗布されてよく、その手段としては、浸漬（例えば、プール又は漕に浸す）、コーティング（例、ダイコーティング、ナイフコーティング）、又は噴霧、含浸させたウィック若しくは布をウェブの両方の面に適用する方法、吸収／吸着、又はウェブ表面への蒸気の凝結、などがある。表面全体、好ましくは両側の表面とも、完全に連続的に液体により覆われることが望ましい。
【００７９】
塗布された後、この液体は引き続き、非蒸発及び／又は蒸発の手段を用いて、除去及び／又は乾燥される。非蒸発の手段としては、例えばウィック、エアナイフ、スキージなどの、少なくとも溶媒の一部を除去するための物理的装置の使用が挙げられる。加えて又はそれに代えて、溶媒の少なくとも一部は、蒸発によりウェブから除去されてよく、この蒸発は空気対流、加熱、その他の方法により促進されてよい。結果として得られる好適なウェブは、上に定義されたように、正味で中性化されていると共に両面が中性化されている。
【００８０】
いくつかの実施形態では、例えば液体の１つ以上の構成成分を除去する一方で、１つ以上の構成成分をウェブ上に残しておくことにより、液体は部分的にのみ除去される。例えば、いくつかの実施形態では、液体は溶媒及びアクリレートを含む。必要であれば、アクリレートを残留させて誘電体材料の表面上に電荷を保持しつつ、溶媒を除去することもできる。液体溶媒を除去する前又は後に、電子ビーム照射を使用してこのアクリレートを固化させることもできる。別の実施形態では、液体は２つ以上の混和性液体の混合液である。第１の液体の蒸気圧は比較的高く、一方、第２の液体は蒸気圧が比較的低い。第１の液体は蒸発により除去され、第２の液体が後に残される。必要であれば、第２の液体は、引き続き硬化処理され固体となる。第１の液体の一例はトルエンであり、第２の液体の一例は変圧器油である。
【００８１】
いくつかの実施形態では、本開示によるウェブ電荷の修正に適する液体は、一般に有機溶媒又はアルコールのいずれかであり、その導電率は少なくとも約１×１０５ｐＳ／ｍ）及び約１×１０９ｐＳ／ｍ以下である。材料の導電率とは、電荷がその材料を通ってどれだけ良好に流れるかを示すものである。一般に、水（即ち、蒸留水、水道水、塩水など）の導電率の値は所望の範囲内又は近似しているが、水がこれらの装置及び方法に適した一次溶媒ではないということが判明した。
【００８２】
本開示によるウェブ電荷の修正に適する溶媒は、普通、誘電率が少なくとも約１０かつ４０以下である。いくつかの実施例では、適切な溶媒の誘電率は、約１５〜約３５である。誘電率は、物質（例、液体）が電界に反応して分極し、それにより材料の電界を減衰させる能力に関連する。誘電率は、材料の静電容量（即ち、その材料がどれだけ良好に電荷を蓄積するか）に関連する。空気の誘電率は、わずか約１である。しかしながら、誘電率が高すぎると（おそらくその液体の他の特性との関連で）、その液体のウェブを効果的に中性化する能力を低下させる傾向があったことが本研究者らにより明らかになった。即ち、高すぎる誘電率は、本開示の装置及び方法にとっては望ましいものではない。
【００８３】
中性化に適した溶媒の例として、イソプロピルアルコール又はイソプロパノール、メタノール、エタノール、メチルエチルケトン（ＭＥＫ）、及びアセトンが挙げられる。溶媒という言葉は、本明細書ではウェブを湿潤させる液体を指すために使用し、必ずしも任意の特定科学種の溶媒和を示すものではないことを再度認識されたい。この溶媒は、「溶媒」として周知の液体である。２つ以上の溶媒の混合液を使用することもできる。
【００８４】
図８は、本開示による電荷修正システムを含むウェブ処理装置の概略図である。図８は、ウェブ２１（第１面２１ａ及び第２面２１ｂを有する）のためのウェブ源２２、電荷修正ステーション２４、及びコーティングステーション２６を有するウェブ処理工程２０を示す。このウェブは、ウェブ源２２から、電荷修正ステーション２４、コーティングステーション２６に至る、様々なローラー２８、ニップ２９、テンダー、及び他の公知のウェブ処理機器を有する経路をたどる。
【００８５】
ウェブ源２２は、ロールとして巻かれた長いウェブ２１であってもよく、このロールは芯を有しても、又は芯がなくてもよい。あるいは、ウェブ源２２は、ウェブ処理工程２０の直前にウェブ２１を形成する、押出成形工程であってもよい。しかし、ほとんどの実施形態では、また図８で示すように、ウェブ源２２はウェブ材料のロールである。ウェブ２１は、ウェブ源２２のロールが展開される際に、両面２１ａ、２１ｂが帯電する。この現象は周知である。
【００８６】
この実施形態では、ウェブ源２２からのウェブ２１は一連のロール２８を介して送り出されるが、これは公知である。各ロール２８において、ウェブ２１は、各ロール２８との接触及び解離によって帯電する。典型的には、ウェブ２１の、ロール２８に接触する面が帯電する。
【００８７】
ウェブ２１は、ロール２８から駆動ニップ２９、その後アイドラーロール３１へと移動する。アイドラーロール３１から、ウェブ２１は電荷修正ステーション２４へと進行する。
【００８８】
コーティングウェブは、先行段階での多くの要因により帯電した状態で電荷修正ステーション２４に入る。これらの帯電の要因としては、ウェブ２１の製造、ウェブ源２２を得るための処理、巻かれたロールへのウェブの巻き上げ及びそのロールの処理、巻かれたロールからの巻き出し、様々なウェブ処理要素との接触及び離脱、他のウェブ静電気中性化又は帯電処理装置からの帯電などが挙げられる。
【００８９】
ウェブ処理工程２０における様々なテンショナーロール２８、駆動ニップ２９、及びアイドラーロール３１は、存在する可能性のある他のロールと同様に、従来の周知のウェブ処理機器である。電荷が連続的に蓄積するのを防ぐため、プロセス中のウェブ２１との接触点（即ちローラー、ニップ、バーなど）の数を制限することが、一般的に周知である。
【００９０】
本開示に従い、ウェブ処理工程２０は、蓄積した電荷をウェブ２１から除去し、両面若しくは二極性の中性化ウェブ、又は少なくとも本質的に両面若しくは二極性の中性化ウェブを提供する電荷修正ステーション２４を含む。多くの及び好適な実施例では、面２１ａ及び２１ｂは両方とも、電荷修正ステーション２４から出て来たときには両面又は二極性で中性化されている。
【００９１】
図８に例示した実施形態では、電荷修正ステーション２４は、溶媒を貯めて保持するための容器２５を含む。容器２５は、容器２５内に保持された導電性溶媒にウェブ２１の全幅を浸漬できるように、十分に大きく（広く）深い。好適な実施例では、面２１ａ、２１ｂは両方とも導電性溶媒に完全に浸漬される。
【００９２】
容器２５は接地している。
【００９３】
電荷修正ステーション２４は、容器２５にウェブ２１を対称的に（即ち、２１ａ、２１ｂの両方の面を）曝露することが好ましい。ウェブ２１の溶媒内での滞留時間は、面２１ａ、２１ｂ上に溶媒が連続的にコーティングされ、好ましくは溶媒により湿潤されていない領域が表面からなくなるのに十分な任意の時間であってよい。
【００９４】
容器２５の下流は、溶媒の液体成分をウェブ２１から除去する乾燥装置３０である。乾燥装置３０は、ウェブの両方の面から溶媒を除去するための、ウィック、スキージ、ダム、ナイフ、及び空気流（例、エアナイフ）のような非蒸発の手段を採用してもよい。加えて又はそれに代えて、乾燥装置３０は、ウェブ２１からの溶媒の蒸発を促進する受動装置を含んでもよい。そのような装置の例として、対流式オーブン、送風機、放射線（例、赤外線ランプ）などが挙げられる。乾燥機３０は、ウェブ２１の面２１ａ及び２１ｂを対称的に乾燥させることが好ましい。
【００９５】
必要に応じて、本質的に正味で中性のウェブを電荷修正ステーション２４に提供するために、１つ以上の従来の中性化システム３７が電荷修正ステーション２４に先立つウェブ経路に備えられてもよい。市販の中性化システム３７の例として、イオン化装置、ＭＫＳ  Ｉｏｎ  Ｓｙｓｔｅｍｓ及びＳｉｍｃｏ（Ｉｌｌｉｎｏｉｓ  Ｔｏｏｌ  Ｗｏｒｋｓの子会社）製のシステムのような電気式静電気除去装置、誘導式静電気除去装置（例、スタティックストリング、ティンセル、針棒、及びブラシ）、及び核式静電気除去装置などが挙げられる。
【００９６】
本研究者らにも完全には確認されていない仕組みにより結果的に得られる乾燥ウェブ２１は、両面若しくは二極性で中性又は少なくとも本質的に両面若しくは二極性で中性である。面２１ａ、２１ｂの両方を、溶媒で完全に湿潤させ、乾燥させた場合には、両面若しくは二極性で中性又は少なくとも本質的に両面若しくは二極性で中性である。
【００９７】
上で規定したように、少なくとも微弱な導電性液体の誘電率は、約１０〜約４０である。脱イオン水、塩水、及び界面活性剤／水の溶液は、少なくとも微弱な導電性であるという基準を満たしているものの、おそらくはこれら溶液の高い誘電率が要因となり、結果的に好ましい中性化がもたらされないということが本研究者らにより明らかになっている。
【００９８】
図８に戻ると、ウェブ２１はこの時点で、両面若しくは二極性で中性又は少なくとも本質的に両面若しくは二極性で中性となって、面２１ｂにコーティング３２を塗布するコーティングステーション２６に進行する。コーティング３２は、例えば、光学ディスプレイ用コーティング、図形、保護層、画像形成層、写真層、電子層、接着剤、研磨剤、などの任意のコーティングであってよい。
【００９９】
ウェブ２１は、コーティングステーション２６から乾燥機２７へ進行し、例えばコーティング３２から任意の溶媒を除去するように、コーティング３２が乾燥させられる。この実施例では、乾燥機２７はギャップ乾燥機である。
【０１００】
本質的に両面又は二極性で中性ではないウェブにコーティングを提供する従前の工程において、乾燥パターン（例、渦流、渦巻、斑点など）が頻繁に生じることが周知である。コーティングされた面（面２１ｂ）又はコーティングされた面の対向面（２１ａ）のいずれかに帯電を有することが、この乾燥パターンを促進させると考えられる。本開示に従い、ウェブを中性化することにより乾燥パターンが阻止される。
【０１０１】
電荷修正ステーション２４、及びその変更形態は、両面又は二極性で中性のウェブにより恩恵を受ける様々な用途に特に適している。様々な実施例を上に述べてきた。電荷修正ステーション２４、及びその変更形態はまた、帯電ウェブの利用が可能な用途にも適している。例えば、そのようなウェブは、両面メニスカスコーティング工程（両方のダイが接地している）で使用できる。このような工程で、電荷修正ステーションは、コーティングロールに先立って溶媒を乾燥させる時間を見込めるように、コーティングロールにフリースパンで先立って存在してもよい。そうした場合、ウェブは、上面及び下面が帯電ゼロの状態でコーティングステーションに入るはずであり、コーティングロールから離れるウェブの摩擦帯電のみが問題とされるはずである。裏面の残留溶媒和がこの摩擦帯電効果を多少誘発している可能性がある。
【０１０２】
加えて、ウェブ処理工程２０は、工程中、及びコーティング塗布（例えば、コーティングステーション２６での）又は塗布されたコーティングの乾燥若しくは硬化（例えば、乾燥機２７での）のような重要な工程に先立つウェブ経路のいずれの地点においても、アイドラーロール及び他のロールのような要素とウェブ２１との接触を最小限に抑えるべく設計されている。
【０１０３】
実施例、図９〜２７
下記の非制限的な実施例は、本開示の様々な実施形態を示すものである。
【０１０４】
以下の実施例では、Ｓｃｏｔｃｈｐａｋ（ＴＭ）フィルム（３Ｍ  Ｃｏｍｐａｎｙから市販の０．３５ｍｍ（１．４ミル）のポリエステル、８６０１４０型）のロール状ウェブをフィルム供給源として使用した。周知のように、ウェブの展開の際、フィルムの両方の面がこの展開に付随する電荷を有した。以下に記載する図９の静電気中性化装置を用いてウェブ上の電荷を中性化した。フィルム供給源は、図９の参照番号４０で図示される。フィルムは、第１面４０ａ及び第２面４０ｂを露出して、フィルム供給源４０から巻き出された。
【０１０５】
ブレッドボードアイドラーモジュールを使用して、ウェブ４０上の正味の電荷を中性化するための従来の核部材４２、本開示による中性化組立体５０、エアナイフ５２、乾燥装置５４（この構成では、赤外線ランプ）、並びに静電荷測定センサー５６及び５７を含むウェブ経路を作り出した。エアナイフには、安全上の予防措置及び典型的な室内圧縮空気によるシステムの汚染（油など）を阻止するためにも、清浄室内窒素を供給した。
【０１０６】
核部材４２は、ＮＵＣＬＥＯＳＴＡＴ  Ｐ−２００１型静電気除去装置であり、従来のウェブ中性化システムにより得られる代表的な、かなり正味で中性のウェブを作り出すために使用した。いくつかの試験では、以下で特定するように、核部材４２をスタティックストリング４３に交換した。
【０１０７】
中性化組立体５０は、アルミニウム製のキャセロールパン５５及びアイドラーロール組立体５１から構成された。アイドラー組立体５１は、ウェブ４０の、溶媒のプールを通る（両方の面が湿潤する）約０．２５４メートル（１０インチ）の水平移動を引き起こした。ウェブ４０は、溶媒のプールから垂直方向に抜け出て、他の２つのアイドラー５３により、Ｎ２が供給されたエアナイフ５２（Ｅｘａｉｒ  Ｃｏｒｐｏｒａｔｉｏｎから入手）へと移送された。エアナイフへの供給圧は約８０ＰＳＩの窒素であった。ウェブ４０は、一対の５００ワット赤外線ランプ５４（Ｃｏｏｐｅｒ  Ｌｉｇｈｔｉｎｇから入手のＷ０５００型）の間を垂直に移動した。
【０１０８】
ウェブの電圧を以下のように測定した。
【０１０９】
正味のウェブ電圧を、赤外線ランプの後に作られたフリースパンにおいて３Ｍ  Ｍｏｄｅｌ  ７１８静電気測定器５７を用いて測定した。
【０１１０】
上面（面４０ｂ）のウェブ電圧を、接地したアイドラー５８の上からＭｏｎｒｏｅ  Ｅｌｅｃｔｒｏｎｉｃｓ  Ｉｓｏｐｒｏｂｅ静電電圧計２７９型をＭｏｄｅｌ  １０３４ＥＬプローブと共に使用して測定した。いくつかの試験では、上面の電圧測定値は、正味の電圧測定値よりも数桁分小さかった。これは以下の理論によるものであった。例えば、ウェブが一方の面上に電荷ｑ、及び他方の面上にゼロ電荷を有する場合、７１８静電気測定器による正味の電圧測定値は、ｑａ／εεｏであり、ここでａ＝１インチである。ウェブの非帯電面を接地したアイドラーに対して配置した場合は、Ｍｏｎｒｏｅ電圧計を使用した上面の電圧測定値は、ｑｄ／ｅであり、ここでｄはウェブの厚さである。正味の電圧に対する上面の電圧の比は、それゆえ∝ｄ／ａとなる。上面の電荷がｑの０．０２ｍｍ（１ミル）のウェブであれば、上面の電圧測定値は正味の電圧測定値の１０００分の１になるであろう。
【０１１１】
正味及び上面の電圧のデータは、Ｔｅｋｔｒｏｎｉｘ  ＴＤＳ  ３０３４Ｂオシロスコープに収集した。このスコープを、時間間隔２０秒で収集データポイント５００に設定した。
【０１１２】
乾燥後、試料の一部は、電荷の有無、及び帯電している場合は、どのようなパターンが試料上に存在しているかが視覚化できるように二極性静電粉体でコーティングした。使用した方法は、Ｈａｒｒｙ  Ｈ．Ｈｕｌｌ，「Ａ  ｍｅｔｈｏｄ  ｆｏｒ  ｓｔｕｄｙｉｎｇ  ｔｈｅ  ｄｉｓｔｒｉｂｕｔｉｏｎ  ａｎｄ  ｓｉｇｎ  ｏｆ  ｓｔａｔｉｃ  ｃｈａｒｇｅｓ  ｏｎ  ｓｏｌｉｄ  ｍａｔｅｒｉａｌｓ」，Ｊｏｕｒｎａｌ  ｏｆ  Ａｐｐｌｉｅｄ  Ｐｈｙｓｉｃｓ，ｖｏｌｕｍｅ  ２０，Ｄｅｃｅｍｂｅｒ  １９４９，ｐ．１１５７〜１１５９に記載されている。図１０〜１３は、中性のウェブと対比させた帯電ウェブに粉体コーティングした場合の可視的な結果を示す。図１０は、中性化を実行していない実施例からの、粉体コーティングしたウェブの顕微鏡写真である。図１１は、従来の核部材及び従来の石英灯の下を通過してきた実施例からの、粉体コーティングしたウェブの顕微鏡写真である。図１２は、スタティックストリング、窒素エアナイフ、及び赤外線ランプの下を通過してきた実施例からの、粉体コーティングしたウェブの顕微鏡写真である。図１３は、本開示による、イソプロピルアルコールで中性化した実施例からの粉体コーティングしたウェブの顕微鏡写真である。
【０１１３】
以下の溶媒を使用して試験を行なった。
【０１１４】
メタノール、ＨＰＬＣ  Ｇｒａｄｅ
エタノール、Ｐｈａｒｍｃｏ  Ｂｒａｎｄ，２００  Ｐｒｏｏｆ
イソプロパノール、研究室供給のバルク品より
メチルエチルケトン、研究室供給のバルク品より
アセトン、研究室供給のバルク品より
ヘプタン、研究室供給のバルク品より
トルエン、研究室供給のバルク品より
脱イオン水、研究室建造物へ供給される脱イオン水より
水道水、近郊の水処理センター（Ｗｏｏｄｂｕｒｙ市街、ＭＮ）より
食卓塩、Ｍｏｒｔｏｎ食卓塩、食堂供給品より
３Ｍ  Ｆｌｕｏｒａｄ  ＦＣ−１７１、０．０１重量％、推定２２ダイン／ｃｍの表面張力
図９の装置を、それぞれメタノール、エタノール、イソプロパノール（ＩＰＡ）、メチルエチルケトン（ＭＥＫ）、アセトン、ヘプタン、トルエン、脱イオン水、水道水、塩水、及びＦｌｕｏｒａｄ  ＦＣ−１７１を、中性化組立体５０内に存在する溶媒として使用し、操作した。
【０１１５】
最小限の処置で最も効果を発揮した溶媒は、メタノール、エタノール、ＭＥＫ、及びＩＰＡであった。
【０１１６】
試験を行なった溶媒（メタノール、エタノール、ＭＥＫ、又はＩＰＡの１つであるかどうかには関わらず）から、ウェブを中性化する好ましい方法に関する種々の詳細事項が明らかになった。例えば、アセトンは当初、好適な溶媒の１つではなかったが、それらの試験により、溶媒のウェブ両端間にわたる均一な（面と面との）脱湿潤及び乾燥を提供することが重要であると立証された。ウェブの両方の面を均一／対称的に乾燥させる結果をもたらす側のエアナイフを調節し、溶媒浸漬後の、アイドラー５３を備えた好ましくない非対称のウェブ経路を補正することで、静電気中性化は正味の中性化及び両面又は二極性の中性化のいずれにも有効となることが明らかになった。適切に調節することで、２０ｍ／分を超えるウェブ速度であっても、良好な両面又は二極性の中性化を達成した。
【０１１７】
図１４〜２７は、種々の実施例でのウェブ上に存在する電荷のグラフ表示である。特に指定がない限り、すべての試験で、ウェブ速度は４ｍ／分であった。プローブはそれぞれ、収集したデータが特定の交差ウェブ位置の電圧を表わすように、固定された交差ウェブ位置に設置した。これらの図の時間軸は、ライン速度を乗じることで距離に変換可能である。
【０１１８】
図１４は、従来の核部材の下を通過した後のウェブ上に存在する電荷を示す。これは基本ケースの一例と称してもよく、市販の中性化装置を使用して得られるものに類似している。ウェブ上の実際の電荷の偏差は、その材料の生成から測定までの特定の経緯に応じて、ロール間及び単一のロール内でも変化するであろう。図１４の目的は、市販の中性化方法をこの特定の市販の未処理のウェブに対して用いた後にも電荷の偏差が存在するという概念を提示することにある。図１５は、本開示による、イソプロピルアルコールにウェブを浸漬する前及び浸漬した後に、ウェブ上に存在する電荷を示す。図１６は、本開示による、アセトンにウェブを浸漬した後に、ウェブ上に存在する電荷を示す。正味の電荷が誘起したのは、ウェブの２つの対向面が不均一に湿潤していたためである。図１７は、本開示による、アセトンにウェブを均一に浸漬し、対称的に乾燥させた後に、ウェブ上に存在する電荷を示す。これは、工程中での溶媒の対称的な湿潤及び乾燥の重要性を示している。
【０１１９】
図１８は、本開示によるいくつかの方法で、ウィック又は布類を使用できることを示す。この実施例では、本開示により、溶媒としてアセトンを再び使用した。先行実施例のように浸漬パンではなく、アセトンで湿らせて接地したワイピングクロス（「Ｗｙｐａｌｌ」のような）を移動ウェブの両方の面に同時に保持した。図１８は、アセトン塗布の際の、正味及び上面の電荷を優れて中性化させる布拭きの前後を示している。
【０１２０】
しかしながら、上述のように、実行した実験に関して、すべての溶媒が有効であったわけではない。ＩＰＡ及びアセトンについて用いたものと同じウェブ速度及び浸漬時間の場合、ヘプタン（図１９）、水道水（図２０）、及びトルエン（図２１）は、ウェブの上面を中性化しなかったばかりではなく、非ゼロの正味の電荷をフィルム上に作り出した（従来の中性化装置のみの基本ケースである図１４を参照）。
【０１２１】
図２２は、中性化における脱イオン水の結果を示す。水及び脱イオン水での中性化を改善する試みでは、ＩＰＡの飛沫を追加した。２度のイソプロピルアルコールの飛沫を脱イオン水に加えた結果を図２３に示す。ＩＰＡの含有量が増加するにつれ、そのシステムは、すべてがＩＰＡであるシステムの良好な処理能力に接近していった（図１４を参照）。
【０１２２】
別の一連の試験では、水の導電性の影響を調査した。脱イオン水（導電性が最小）を水道水（ある程度のイオン性汚染）及び塩水（水道水に食卓塩を添加）と比較した。図２２を図２４と比較して参照。水のイオン導電性を高水準にすること自体が、ウェブの中性化の有効性につながるわけではないことが明らかになった。
【０１２３】
更に別の一連の試験では、静電気中性化に対する表面張力の影響を調査した。脱イオン水（最大７２ダイン／ｃｍの表面張力）（図２２）をＦＣ−１７１フルオロ界面活性剤を０．０１％含む脱イオン水（約２１ダイン／ｃｍの表面張力）（図２５）と比較した。この場合も、界面活性剤は、水によるウェブの中性化を可能にする効果はなかった。
【０１２４】
様々な溶媒の特性を以下に示す。
【０１２５】
【表１】
0005563478.tif 000009
【０１２６】
上述の実施例の工程時間は、ウェブが溶媒に湿潤する地点から溶媒が完全にウェブより乾燥させられる地点までのウェブ経路距離を、ウェブ速度で除算したものの近似とした。これらの実施例では、工程時間は約０．５分であった。適切な両面中性化のために必要ではあるが十分ではない条件とは、流体の電気的緩和時間の桁（絶対誘電率を導電率で除算）が、工程時間の桁よりも小さいことである可能性がある。溶媒の特性と本研究者の限定的な試験結果を比較することで、この必須条件が検証されるであろう。例えば、本開示により、ヘプタン及びトルエンは良好に作用せず、実際に、それらの緩和時間は概算工程時間よりも少なくとも１桁大きい。
【０１２７】
水は、電気的緩和時間に関しては必須条件を満たしているが、本開示によって水は良好な性能を発揮しないことが明らかになった。塩を添加した水は極めて高い導電性及び少ない緩和時間を有するものではあるが、好適な溶媒に比べて有効性に欠ける。良好な性能を発揮するすべての溶媒は、表面張力が２５ダイン／ｃｍ未満であり、特定の使用基材に関する水の湿潤／脱湿潤特性が重要な役割を果たしている場合もある。しかしながら、同様の表面張力を得るべく水にフルオロ界面活性剤を添加しても、所望の良好な中性化の結果はもたらされなかった。
【０１２８】
界面活性剤又は塩のような溶質は、中性化されたウェブ上に不要な残留物を残す恐れがあるため、中性化液体に含有させないことが望ましいと考えられる。この例外は、中性化の工程を一種のコーティング工程と組み合わせる趣旨において、そのような残留物を残しておくことが望ましい状況となる場合であろう。
【０１２９】
他の溶媒、即ち３Ｍ  Ｎｏｖｅｃ  ＨＦＥ−７１００、７２００、及び７５００（最高沸点）を研究室ベンチスケールで試験した。この場合には、フィルムウェブ（Ｓｃｏｔｃｈｐａｋフィルム）の試料を、以下を含む様々な溶媒に浸漬した。
【０１３０】
（１）ウェブライン試験での結果が良好であった、アセトン、ＩＰＡ、メタノールなど、
（２）ウェブライン試験での結果が不良であった、脱イオン水、ヘプタン、トルエンなど、及び
（３）３Ｍ  Ｎｏｖｅｃ  ＨＦＥ−７１００、７２００、及び７５００（最高沸点）のような未試験の溶媒。
【０１３１】
これらの試験では、フィルムの試料（長さ約２フィート）をロールから巻き出した。この全長の約半分を、接地したアルミニウム製キャセロールパン（図９のウェブライン試験で使用したものと類似）に収容した溶媒に浸漬した。試料を約３０秒間パン内に放置した後、取り出し、無風状態の研究室内に吊るして乾燥させた。空気乾燥するには最大数分かかったであろう。乾燥後、なんらかの電荷パターンが試料上に存在するかどうかを視覚化するため、試料を二極性静電粉体でコーティングした。使用した方法は、Ｈａｒｒｙ  Ｈ．Ｈｕｌｌ，「Ａ  ｍｅｔｈｏｄ  ｆｏｒ  ｓｔｕｄｙｉｎｇ  ｔｈｅ  ｄｉｓｔｒｉｂｕｔｉｏｎ  ａｎｄ  ｓｉｇｎ  ｏｆ  ｓｔａｔｉｃ  ｃｈａｒｇｅｓ  ｏｎ  ｓｏｌｉｄ  ｍａｔｅｒｉａｌｓ」，Ｊｏｕｒｎａｌ  ｏｆ  Ａｐｐｌｉｅｄ  Ｐｈｙｓｉｃｓ，ｖｏｌｕｍｅ  ２０，Ｄｅｃｅｍｂｅｒ  １９４９，ｐ．１１５７〜１１５９に記載されている。
【０１３２】
この試験の結果は、すべての溶媒が、不必要な電荷パターン（浸漬した部分）を除去すると共に、試料の浸漬しなかった半分には静電荷パターンが明白に見られることを示した。言い換えれば、緩和時間と比較して工程時間を十分に長く取りつつ、両面の対称的な処理を組み合わせた場合、ヘプタン、トルエン、及び水のような液体であっても、ウェブ試料を完全に中性化する働きをした。静電粉体方法により、絶対的な静電気の値が与えられるのではなく、総体的な静電パターンが視覚化されたということに留意されたい。また、静電粉体方法は、ウェブ表面への帯電微粒子の付着を伴うため、必然的に侵襲的となる。
【０１３３】
また、本開示の方法が、溶媒を使用してウェブ上に正味の電荷を提供、あるいは電荷を修正するためにも使用可能であることを示すためにも試験を行なった。以下に説明する図２７の装置を使用してウェブ上の電荷を修正した。
【０１３４】
ダイ８２を、シリンジポンプ８０に取り付けたシリンジに流体連通させ、ダイを地面から絶縁するためにＴｅｆｌｏｎプレート上に設置した。チューブ及びシリンジは、流体を確実に電気的に絶縁するために、絶縁材料で作製されていた。ウェブ材料８４（０．０５ｍｍ（２ミル）のＰＥＴのウェブ）のロールを準備し、接地したコーティングロール８６へ送り出した。従来のスタティックストリングを使用し、コーティングロール８６より多少手前でウェブを中性化した。ダイ８２がウェブ上にイソプロピルアルコール（ＩＰＡ）を連続的にコーティングし、次にこのウェブは、乾燥のため従来の対流式オーブン８８内へと送られた。
【０１３５】
手持ち式測定器（３Ｍ  Ｃｏｒｐｏｒａｔｉｏｎ，Ｍｏｄｅｌ  ７０９静電気センサー）を使用して、図２７に示す位置９０、９２、及び９４で電圧を測定した。位置９０では、下面がほぼ接地した状態の上面の電荷を測定した。位置９２及び９４では、全ウェブ電荷を測定した。
【０１３６】
ウェブは、ダイ８２により前面、裏面、又はダイ８２により両方の面をＩＰＡで湿潤させた。位置９２では、ＩＰＡを使用した場合、ウェブは全般的に湿潤状態のままだった。位置９４では、ウェブは指触乾燥状態に見えた。
【０１３７】
システムの電気的保全性を、ダイ８２への電圧（Ｖ）を（０．５０ｍｍ（２０ミル）のギャップで）アーク放電が発生するまで増加させて試験した。電圧降下が＜４０００ボルトの場合でも、電流リークは発生しないことが判明した。本明細書に提示した試験の実行は、ダイの電圧（Ｖ）を１ｋＶとして行なった。
【０１３８】
６回の試験を実行した結果をここに報告する。
【０１３９】
（１）対照−予行試験ＩＰＡ無し、帯電無し。
【０１４０】
（２）ＩＰＡ裏（Ｖ＝０）−ＩＰＡをコーティングロール直前でウェブの裏面に噴出した。ダイでのＩＰＡコーティング無し、帯電無し。
【０１４１】
（３）ＩＰＡ前（Ｖ＝０）−ＩＰＡをダイから上面にコーティング。帯電無し、裏面ＩＰＡ無し。
【０１４２】
（４）ＩＰＡ前／裏（Ｖ＝０）−ＩＰＡを上面にコーティング、裏面に噴霧。帯電無し。
【０１４３】
（５）ＩＰＡ前（Ｖ＝１０００Ｖ）−ＩＰＡを１０００Ｖで上面にコーティング。裏面にＩＰＡ無し。
【０１４４】
（６）ＩＰＡ前／裏（Ｖ＝１０００）−ＩＰＡを１０００Ｖで上面にコーティング、裏面にＩＰＡを噴霧。
【０１４５】
ＩＰＡの流量が１．５ｍＬ／分で、ギャップを０．５０ｍｍ（２０ミル）に設定した。これらの試験の実行による電圧測定値を以下の表に示す。
【０１４６】
【表２】
0005563478.tif 000010
【０１４７】
これらの結果より、裏面上をＩＰＡで湿潤したとすれば（この場合は接地電位で）、ウェブは、ＩＰＡをコーティングされるダイで印加される電位と等しい電位で「コーティングされ」得ることが認められる。最終的に乾燥したウェブは、極めて均一で堅牢な電荷分布を有した。裏面上のＩＰＡの役割は、安定した静電気の基準値（この場合は接地電位の）を提供することである。
【０１４８】
乾燥後、ウェブは一定の帯電電位で本質的にコーティングされている。本開示は、指定の均一な帯電電位をウェブに提供する方法及び装置について説明する中性化の場合は、指定の均一な帯電電位は、ゼロ、又は接地電位である。ウェブ帯電処理の場合は、指定の均一な帯電電位は、非ゼロである。中性化の実施例では、採用したコーティング方法は、公知の方法である浸漬コーティングであった。帯電処理の実施例では、採用したコーティング方法は、公知のコーティング方法であるスロットダイコーティングであった。
【０１４９】
上述の帯電処理の実施例では、最終的な電荷は、時間内では外観的に安定しており（流出が見られなかった）、追加的なコーティングをこの「電荷コーティング」の上に施してもよいことを示唆している。
【０１５０】
実行４及び６では、電圧の時間的変化が３つのすべての位置（「乾燥」位置９４を含む）でほとんどなかったが、他の場合（少なくともウェブの一方の面がＩＰＡで湿潤していない）では、電圧測定値の時間変動が顕著なものであったことを指摘しておく。ウェブの両方の面は、堅牢であるための方法としては、定常電位に保たれるべきであると考えられる。このことは、両方の面に溶液をコーティングすることにより、又は一方の面を、例えば処理工程中は接地した物体に接触させ続けるか、若しくは、導電性の裏材を貼り付けるかなどによって指定の電位に確実に保ち続けることにより、なされ得る。
【０１５１】
いくつかの実施適用例は、以下のものを含む。コーティングロールに先立つフリースパンでのウェブの両面メニスカスコーティング（両方のダイが接地している）では、ＩＰＡがコーティングロールより前で乾燥するための時間を見込むことができる。この場合、ウェブは、上面及び下面がゼロ電荷の状態でコーティングステーションに入るはずであり、コーティングロールから離れるウェブの摩擦帯電のみが問題とされるはずである。裏面上の残留ＩＰＡがこの摩擦帯電効果を多少誘発している可能性がある。
【０１５２】
あるいは、２つのメニスカスダイの間の電圧降下を用いて電荷を予めコーティングすることも可能であろう。これは、入ってくるウェブをコロナ帯電させて得られるであろうものより、はるかに均一な「電荷コーティング」をもたらし得る。この「電荷コーティング」の技法は、絶縁流体内の埋没電荷の効果を誘発するのにも役立つであろう。
【０１５３】
図２８は、誘電体材料に帯電パターンを生成する方法１００を説明するフローチャートである。方法１００は、作業工程１０２、１０４、１０６、及び１０８を含む。作業工程１０２では、第１帯電電位を有する誘電体材料を得る。いくつかの実施形態では、この第１帯電電位を、例えばスコロトロンを使用して誘電体材料に印加する。他の実施形態では、誘電体材料に電荷はほとんど又はまったく存在しないため、第１帯電電位は実質的に接地電位に等しい。作業工程１０２は、作業工程１０４より前に行われるとして図示されているが、方法１００の別の実施形態では、作業工程１０２を作業工程１０４の後に実施している。
【０１５４】
作業工程１０４は、第２帯電電位を有するパターン形成器具に液体を塗布するために次に実施される。この器具は、例えばスタンプ又はシリンダーであり、三次元プロファイルを有する表面を含む。例えば、いくつかの器具は、凹部により隔てられた複数個の凸条部を含む。凸条部は、所望のパターンを画定するスタンプ表面を含む。凸条部は、スタンプ表面を区切り、所望のパターンのスペースを画定する。液体をスタンプ表面に塗布する。一実施形態では、この器具を液体に押圧、又は浸漬する。別の実施形態では、液体をスタンプ表面に噴霧、あるいは他の方法で塗布する。
【０１５５】
液体は、典型的には少なくとも微弱な導電性である。いくつかの実施形態では、例えばこの液体は、未硬化のアクリレートモノマーを含む。いくつかの実施形態では、この液体は、工程時間よりも短い静電緩和時間を有する。他の実施形態では、液体は、メタノール、エタノール、メチルエチルケトン、イソプロパノール、又はアセトンの１つである。
【０１５６】
この器具は、典型的には少なくとも微弱な導電性で、いくつかの実施形態では、金属を含む。この器具は、第１帯電電位とは異なる第２帯電電位を有する。いくつかの実施形態では、この器具及び関連する液体は、ほとんど又はまったく電荷を有さず、そのため帯電電位は実質的に接地電位に等しい。他の実施形態では、第２帯電電位は第１帯電電位よりも大きい。更に他の実施形態では、第２帯電電位は第１帯電電位よりも小さい。
【０１５７】
作業工程１０６は、このパターン形成器具を用いて誘電体材料に液体を塗布し、誘電体材料の表面上に帯電パターンを生成するために次に実施される。例えば、この器具及び塗布する液体を、誘電体材料の表面に押圧し、少なくとも一部の液体をスタンプ表面から誘電体材料に転写する。誘電体材料に液体が塗布されると、接触箇所で帯電が変更される。
【０１５８】
いくつかの実施形態では、この器具及び液体は、接地接続されている。その結果、この器具及び液体は、接触箇所で部分的又は完全に電位を中性化する。器具及び液体が接触していない領域では、帯電の有意な変更は認められない。
【０１５９】
他の実施形態では、この器具及び液体は帯電している。その結果、接触箇所で誘電体材料に電荷が移動する一方で、誘電体材料の残存領域では、帯電の有意な変更は認められない。
【０１６０】
誘電体材料と液体及び器具との接触の結果、誘電体材料の表面上に電荷パターンが生成される。
【０１６１】
作業工程１０８が次に実施され、その間に電荷パターンが以降の処理工程のために使用される。例えば、電荷パターンは、トナー粒子を帯電領域に引き付けるために使用される。
【０１６２】
図２９〜３３は、帯電した誘電体材料に電荷パターンを生成する方法の一例を示す。より具体的には、図２９〜３１は、図２８で示す作業工程１０４中におけるような、パターン形成器具に液体を塗布する方法を示す。図３２〜３３は、電荷パターンを生成するための図２８で示す作業工程１０６中などの、誘電体材料に液体を塗布する方法を示す。
【０１６３】
図２９は、パターン形成器具に液体を塗布する方法の第１作業工程を示す概略斜視図である。この作業工程は、シート１１２、容器１１４、及び液体１１６を含む。シート１１２は、ガラスシート、金属プレート、又は別の材料のシートのような、材料のシートである。液体１１６は容器１１４内に収容される。容器１１４は、液体１１６の収容に適した任意の容器である。この第１作業工程では、シート１１２を槽１１４内に浸漬し、次に取り出す。一旦取り出されると、液体１１６の薄膜層がシート１１２上に残留する。
【０１６４】
図３０及び３１は、パターン形成器具に液体を塗布する方法の第２作業工程を示す概略斜視図である。この作業工程は、プレート１１２、液体１１６、及びパターン形成器具１２０を含む。パターン形成器具１２０は、スタンプ表面１２２を含む。
【０１６５】
液体をプレートに塗布した後（例、図２９に示す）、この液体は次にパターン形成器具１２０のスタンプ表面１２２に転写される。これは、パターン形成器具１２０のスタンプ表面１２２を、シート１１２上の液体１１６に押圧することによりなされる。パターン形成器具１２０を、次にシート１１２から分離する。少なくとも一部の液体１１６が、スタンプ表面１２２上に転写される。この実施形態では、パターン形成器具１２０は、電気的に接地電位と結合している。
【０１６６】
図３２〜３３は、パターン形成器具から誘電体材料に液体を塗布する方法を示す概略斜視図である。この方法は、パターン形成器具１２０のスタンプ表面１２２に液体を塗布した後（例えば、図２９〜３１を参照して説明したように）に行われる。
【０１６７】
この実施形態では、誘電体材料１３２は帯電しており、次に接地したプレート１３０上に配置されるか、又は接地したプレート１３０上において帯電する。例えば、スコロトロンを使用して、誘電体材料１３２に実質的に均一な電荷を印加する。必要な場合、他の電荷変更装置を使用して所望の電荷を得る。材料１３２の本来的な誘電性が起因となり、接地したプレート１３０の存在にもかかわらず、誘電体材料１３２の表面上に電荷を残存させる。
【０１６８】
パターン形成器具１２０のスタンプ表面１２２を誘電体材料１３２の表面に押圧する。少なくともスタンプ表面１２２上の一部の液体１１６が、誘電体材料１３２上に転写される。その際、誘電体材料１１６上に存在する電荷は、スタンプ表面１２２からの液体１１６により中性化される。しかしながら、誘電体材料１１６上に存在し、液体１１６及びスタンプ表面１２２に接触しない電荷は、中性化されない。帯電パターンが、パターン形成器具１２０のスタンプ表面１２２の形状及びパターンに対応して、誘電体材料１３２上に形成される。
【０１６９】
他の実施形態は、パターン形成器具及び液体を使用するような、誘電体材料への電荷の印加に有用である。そのような実施形態では、パターン形成器具及び関連する液体を、誘電体材料の帯電電位よりも大きな帯電電位に（例えば、高電圧電源に電気的に結合させることにより）帯電させる。いくつかの実施形態では、誘電体材料は帯電していない。帯電した液体が誘電体材料に塗布されると、電荷はその液体と共に移動する。液体が乾燥した後であっても、電荷は接触領域に残存する。
【０１７０】
いくつかの実施形態は、マイクロフレキソ印刷工程に匹敵する速度でのミクロン規模の電荷パターン形成を可能とし、基材の界面エネルギーが、付着する液体に適合するならば、実質的にいかなる誘電性基材上にも電荷パターンを形成するために使用することができる。本開示によるいくつかの実施形態は、例えば、第２材料（例、ナノ粒子）を誘導して付着させた後に、所定の位置で硬化可能な未硬化のアクリレートの帯電パターンの付着を含む。基材への接着力は、任意の硬化材料の接着力と同質である。様々なモノマー、架橋剤、開始剤、及び機能成分を使用してもよい。液体の導電性は高い必要はない。本明細書で示すように、帯電防止方法における導電性は、液体パターンの適切な帯電を可能とするのに十分である。本開示によるいくつかの実施例は、例えばイソプロピルアルコール又はメチルエチルケトンのような一般的な溶媒の帯電パターンの付着も含む。溶媒はその後、誘導体の表面上に帯電パターンを残して表面から蒸発してもよい。誘電体表面に付与された電荷分布は、電荷を付着させるために使用した液体の種類とは無関係、及び液体が所定の場所に残るか又は蒸発するかとは無関係に、均一又はパターン形成されていてよい。
【０１７１】
実施例、図３４〜５０
下記の非制限的な実施例は、本開示の様々な実施形態を示すものである。
【０１７２】
図３４〜３７は、実施した試験で測定した、誘電体材料の帯電電位を示す。この実施例は、接地した導電性器具から帯電した誘電体材料に未硬化アクリレートモノマーを付着させることにより電荷パターンの生成が可能であることを示す。
【０１７３】
誘電電位の測定値を、Ｔｒｅｋ  Ｍｏｄｅｌ  ４００静電電圧計を手動操作ｘｙステージに取り付けたＴｒｅｋ  Ｍｏｄｅｌ  ４０１Ｐ−Ｅ高速プローブと共に使用してマップした。プローブから試料までのギャップは約１ｍｍを用いた。
【０１７４】
図３４は、誘電体材料を帯電処理した後の誘電体材料の帯電電位のプロット図である。帯電処理は、注文制作１０”スコロトロンを使用して実施した。スコロトロンのスクリーンを、２ＭＯｈｍ抵抗器を通じて接地した。コロナ放射電極（金メッキのこぎり歯ブレード）をＧｌａｓｓｍａｎ＋１０ｋＶ、３０ｍＡ高圧直流電源を使用して指定電圧に保持した。２ＭＯｈｍ抵抗器により、スコロトロンのブレードに印加される電圧の関数である一定の電位に、スコロトロンのスクリーンが維持される。誘電体材料を、接地したアルミニウムプレートの上面にテープ留めし、スコロトロン装置の下を通過させた。約１ｍｍのギャップが、スコロトロンと誘電体材料との間にあった。これが、スコロトロンのスクリーンの電位に近似した、誘電体材料の上面の帯電を引き起こした。
【０１７５】
この工程で、スコロトロン帯電装置を＋７ｋＶのブレード電位に帯電させた。図３４に示すように、結果として帯電した誘電体材料の表面電位は、約９００ボルトあたりであった。
【０１７６】
図３５は、誘電体材料から電荷を除去した後の帯電電位のプロット図である。図３４に示すように誘電体材料を帯電処理した後、電荷を実質的に誘電体材料から除去した。図３５に示すように、結果としての誘電体材料の帯電電位は、約ゼロボルトであった。
【０１７７】
図３６は、誘電体材料を再帯電処理した後の、帯電電位のプロット図である。この工程で、スコロトロン帯電装置を再び使用したが、今回は＋８ｋＶのブレード電位とした。図３６に示すように、結果としての帯電した誘電体材料の表面電位は、約１４００ボルトあたりであった。
【０１７８】
図３７は、液体コーティングしたパターン形成器具によるスタンプ後の、誘電体材料の帯電電位のプロット図である。パターン形成器具は、導電性材料から作製され、約５ｍｍの間隔を置いた２つのリブを有していた。この器具を、電気的に接地電位と結合させた。
【０１７９】
アクリレートモノマーの薄いコーティングを、図２９〜３１に示した工程によりパターン形成器具のスタンプ表面に塗布した。アクリレートモノマーの導電率は、おおよそ１０−１０Ｓ／ｍであった。次にパターン形成器具のスタンプ表面を、帯電した導電性材料に押圧して、取り外した。
【０１８０】
結果としての帯電電位を図３７に示す。結果としての帯電電位は、帯電領域及びより低い帯電領域からなるパターンを含んでいる。帯電領域（例、ｘが約１〜２ｍｍ及び９〜１２ｍｍ）が、約１４００ボルトの帯電電位を有する一方、より低い帯電領域（例、ｘが０ｍｍ及び約６ｍｍ）の帯電電位は、約３００ボルトである。したがって、パターン形成器具及びアクリレートモノマーに接触した領域は、パターン形成器具及びアクリレートモノマーに接触しなかった領域よりも、電荷が減少する。
【０１８１】
図３８〜５０は、実施した試験で測定した、誘電体材料の帯電電位を示す。これらの実施例は、帯電したパターン形成器具から、比較的帯電していない誘電体材料に未硬化のアクリレートモノマーを付着させることにより、電荷パターンの生成が可能となることを示す。帯電したアクリレートモノマーを使用して、次にトナー粒子を引き付けることができる。
【０１８２】
図３８〜４０は、誘電体材料１６０上に、トナー粒子を引き付けることが可能な電荷パターンを生成する方法を示す。これらの試験では、パターン形成器具１５０を使用した。このパターン形成器具は、幅が約１００マイクロメートルの平坦な形状を備えた、グラビアロール材料の一片であった。この器具の一部分を図４１に示す。
【０１８３】
図３８は、電荷パターンを生成する方法の第１作業工程を示す概略側面ブロック図である。この作業工程は、スタンプ表面１５２を有するパターン形成器具１５０、液体１５４、誘電体材料シート１５６、及びプレート１５８を含んでいた。
【０１８４】
誘電体材料シート１５６をプレート１５８の上面に配置した。液体１５４を誘電体材料シート１５６の上面に配置した。この実施例では、液体１５４はアクリレートモノマーであった。パターン形成器具１５０を、＋１０ｋＶ、３０ｍＡ高圧直流電源である電圧供給源と電気的に結合した。パターン形成器具１５０を液体１５４に押圧し、スタンプ表面１５２を液体１５４でコーティングした。パターン形成器具１５０を、次に液体１５４から取り外した。
【０１８５】
図３９は、電荷パターンを生成する方法の第２作業工程を示す概略側面ブロック図である。この作業工程は、パターン形成器具１５０、液体１５４、誘電体材料１６０、パッド１６２、及びプレート１６４を含んでいた。プレート１６４は、電気的に接地電位と結合している金属プレートであった。パッド１６２を、ゴムパッド１６２上に設置した。誘電体材料１６０を、ゴムパッド１６２上に設置した。パターン形成器具１５０は、上述のように、液体１５４のコーティングを有するスタンプ表面１５２を含んでいた。
【０１８６】
スタンプ表面１５２をパターン形成器具１５０に押圧し、誘電体材料１６０の表面に液体１５４を塗布した。パターン形成器具１５０を、次に誘電体材料１６０から取り外した。液体１５４の一部が、誘電体材料１６０の表面上に残留した。
【０１８７】
図３９では、パッド１６２の使用が示されているが、いくつかの試験は、パッド１６２を使用せずに実施した。以下に述べるように、パッド１６２を使用すると、帯電液体からの電界の鮮明さが低減する傾向がある。したがって、パッド１６２は、必須ではない。
【０１８８】
図４０は、電荷パターンを生成する方法の第３作業工程を示す概略側面ブロック図である。この作業工程は、パターン形成された液体１５４を上面に有する誘電体材料１６０、パッド１６２、及びプレート１６４を含んでいた。加えて、トナー１７０及びプレート１７２を使用した。
【０１８９】
プレート１７２は、電気的に接地電位と結合している金属プレートであった。トナー１７０を、プレート１７２の上面に配置した。
【０１９０】
プレート１６４、パッド１６２、及び誘電体材料１６０を裏返し、トナー１７０に近接して配置した。プレート１７２及びトナー１７０を振り動かし、トナー１７０の誘電体材料１６０への移動を促した。
【０１９１】
誘電体材料１６０をトナー１７０に近接して配置した場合、誘電体材料１６０上のパターン形成された帯電液体１５４により生成する電界が、トナー粒子１７０を帯電液体１５４に引き付けて付着させる原因となった。
【０１９２】
図４１は、いくつかの試験で使用したパターン形成器具１５０の一部分である。パターン形成器具１５０は、幅約１００マイクロメートルの形状を含む。ギャップ部が、隣接する形状を離隔させている。
【０１９３】
図４２〜４７は、図４１に示したパターン形成器具を使用し、図３８〜４０に関する説明と同様に実施した、３つの別個の試験結果を示す。第１の試験の結果を図４２に示す。第２の試験の結果を図４３〜４５に示す。第３の試験の結果を図４６〜４７に示す。
【０１９４】
図４２は、第１の試験中にトナー粒子に近接して配置した後の誘電体材料の写真である。第１の試験では、ゴムパッド１６２を含む、図３８〜４０の配置構成を使用した。パターン形成器具１５０と電気的に結合する直流電源を＋２ｋＶに設定した。使用した液体（例、図３８）は、メチルエチルケトン（ＭＥＫ）中の２５重量％のＡｃｃｅｎｔｒｕｍアクリレートを厚さ約０．１２７ｍｍ（０．００５インチ）でコーティングした。
【０１９５】
誘電体材料をトナーに近接して配置した場合、トナー粒子は帯電液体のパターンに引き付けられた。結果として得られたトナー線の写真を示す。Ｏｌｙｍｐｕｓ  ＳＺＫ１２顕微鏡を使用して写真を撮影した。
【０１９６】
図４３〜４５は、第２の試験中にトナー粒子に近接して配置した後の誘電体材料の写真である。第２の試験では、図３８〜４０の配置構成を使用したが、誘電体材料１６０とプレート１６４との間にゴムパッド１６２を使用しなかった。パターン形成器具１５０と電気的に結合する直流電源を＋１ｋＶに設定した。液体は、ＭＥＫ中の５重量％のＡｃｃｅｎｔｒｕｍアクリレートを厚さ約０．１２７ｍｍ（０．００５インチ）でコーティングした。図４３及び４４は、トナー線を含む誘電体材料１６０の、２つの異なる領域の写真である。図４５は、誘電体材料１６０上の単一のトナー線の高倍率の像である。
【０１９７】
図４６〜４７は、第３の試験中にトナー粒子に近接して配置した後の誘電体材料の写真である。第３の試験では、図３８〜４０の配置構成を使用した。パターン形成器具１５０と電気的に結合する直流電源を＋１ｋＶに設定した。液体は、ＭＥＫ中の５重量％のＡｃｃｅｎｔｒｕｍアクリレートを厚さ約０．１２７ｍｍ（０．００５インチ）でコーティングした。図４６は、この試験で得た、誘電体材料のトナー線の写真である。図４７は、この試験で得た、単一のトナー線の拡大画像である。
【０１９８】
図４８〜５０は、誘電体材料１８８上の帯電液体１８４から放射される電界への、誘電体材料の厚さの影響を示す。実験の設定は、図４０で示したシステムに倣って設計したが、トナー１７０を除き、誘電体材料１６０及びパッド１６２を単一の誘電体層に統合した。
【０１９９】
図４８〜５０は、パッドの厚さの電界への影響を定性的に示す。この実施例では、誘電体材料を導電性プレート１８０に取り付けた。導電性プレートを電気的に接地電位と結合させた。帯電してパターン形成された液体１８４を誘電体材料１８２に塗布した。第２導電性プレート１８８を誘電体材料及びパターン形成された液体から間隔を置いて配置した。第２導電性プレート１８８も、電気的に接地電位と結合した。誘電体材料１８２と第２導電性プレート１８８との間の空隙における電界を、図４８〜５０に示すように測定した。これらの結果は、厚い誘電体材料（図４８）の場合よりも薄い誘電体材料（図５０）の場合に、電界がより鮮明かつより集束することを示している。これは、より鮮明な像は、より薄い誘電体材料の場合に生じることを示唆している。
【０２００】
同様に、これらの試験は、より鮮明かつより焦点の合った像は、隣接するゴムパッド（例えば、図３９及び４０に示す１６２）を省いた薄い誘電性パッドにより結果的に生じることを示唆しているが、このことは具体的には試験されなかった。
【０２０１】
上記明細書及び実施例は、特定の実施形態の製造及び使用を完全に記載すると考えられる。多くの実施形態は、本開示の趣旨及び範囲から逸脱することなく行なうことができるため、本開示の真の範囲及び趣旨は、以下に添付する請求の範囲の広義に属するものである。
【図１】
0005563478.tif 000011
【図２】
0005563478.tif 000012
【図３】
0005563478.tif 000013
【図４】
0005563478.tif 000014
【図５】
0005563478.tif 000015
【図６】
0005563478.tif 000016
【図７】
0005563478.tif 000017
【図８】
0005563478.tif 000018
【図９】
0005563478.tif 000019
【図１０】
0005563478.tif 000020
【図１１】
0005563478.tif 000021
【図１２】
0005563478.tif 000022
【図１３】
0005563478.tif 000023
【図１４】
0005563478.tif 000024
【図１５】
0005563478.tif 000025
【図１６】
0005563478.tif 000026
【図１７】
0005563478.tif 000027
【図１８】
0005563478.tif 000028
【図１９】
0005563478.tif 000029
【図２０】
0005563478.tif 000030
【図２１】
0005563478.tif 000031
【図２２】
0005563478.tif 000032
【図２３】
0005563478.tif 000033
【図２４】
0005563478.tif 000034
【図２５】
0005563478.tif 000035
【図２６】
0005563478.tif 000036
【図２７】
0005563478.tif 000037
【図２８】
0005563478.tif 000038
【図２９】
0005563478.tif 000039
【図３０】
0005563478.tif 000040
【図３１】
0005563478.tif 000041
【図３２】
0005563478.tif 000042
【図３３】
0005563478.tif 000043
【図３４】
0005563478.tif 000044
【図３５】
0005563478.tif 000045
【図３６】
0005563478.tif 000046
【図３７】
0005563478.tif 000047
【図３８】
0005563478.tif 000048
【図３９】
0005563478.tif 000049
【図４０】
0005563478.tif 000050
【図４１】
0005563478.tif 000051
【図４２】
0005563478.tif 000052
【図４３】
0005563478.tif 000053
【図４４】
0005563478.tif 000054
【図４５】
0005563478.tif 000055
【図４６】
0005563478.tif 000056
【図４７】
0005563478.tif 000057
【図４８】
0005563478.tif 000058
【図４９】
0005563478.tif 000059
【図５０】
0005563478.tif 000060